Brevet FR3027900A1 — publié le 20160506

PP000552FR 1 La présente invention est relative à l'utilisation de dérivés halogénés de l'histidine à titre de sels d'électrolyte pour la préparation d'une composition d'électrolyte dans une cellule photoélectrochimique basée sur la sensibilisation à la lumière de molécules photo-actives, ainsi qu'à une cellule photoélectrochimique basée sur la sensibilisation à la lumière de molécules photo-actives comprenant une composition d'électrolyte comprenant au moins un dérivé halogéné d'histidine à titre de sel d'électrolyte. Le domaine de l'invention peut être défini comme celui des cellules photoélectrochimique basées sur la sensibilisation à la lumière de molécules photo-10 actives, et plus particulièrement des cellules de conversion photovoltaïques à colorants (ou cellules solaires à colorants). Les cellules photovoltaïques les plus répandues (dites cellules solaires de première génération) sont constituées de semi-conducteurs massifs, principalement à base de silicium (Si) amorphe ou monocristallin. Elles se présentent généralement 15 sous la forme de fines plaques d'une dizaine de centimètres de côté avec des zones dopées p et des zones dopées n, afin de créer une jonction p-n. Le semi-conducteur constitue le milieu dit photoactif à l'intérieur duquel la lumière est absorbée, créant ainsi des paires électrons-trous. Ces plaques sont prises en sandwich entre deux contacts métalliques, pour une épaisseur de l'ordre du millimètre. Les cellules à 20 base de silicium les plus performantes comprennent une couche active de silicium monocristallin dont le rendement de conversion peut atteindre 40 % en laboratoire. Cependant, bien que très performantes, les cellules photovoltaïques à base de silicium, et en particulier de silicium monocristallin, présentent l'inconvénient majeur d'être onéreuses en raison du coût élevé lié à cette matière première et sa 25 transformation. C'est pourquoi une partie de la recherche s'est tourné vers les cellules à base de semi-conducteurs en couches minces. En effet, la technologie couches minces permet de diminuer la quantité de semi-conducteurs utilisée et rend, de plus, possible l'utilisation de substrats de faible coût, pouvant être flexibles et de grande surface. Dans les cellules 30 photovoltaïques en couches minces (dites cellules solaires de deuxième génération), utilisant à titre de matériau semi-cristallin du silicium (silicium amorphe ou silicium cristallin, en général polycristallin), du disélénium de cuivre indium (CIS) ou du tellure de cadmium (CdTe). Les couches minces de matériau (de l'ordre du micron) sont déposées sur un substrat, par exemple en verre. 35 Cependant, bien que d'un coût de revient moins élevé que les cellules solaires de première génération, les cellules de conversion photovoltaïques à base de couches PP000552FR 2 minces en silicium amorphe sont sujettes à des problèmes de stabilité lorsqu'elles sont exposées au soleil. De plus, du fait de sa structure désordonnée, les propriétés de transport de charge du silicium amorphe sont médiocres, d'où un rendement médiocre. Ainsi une chute de rendement de 10 à 50 % de ces cellules se produit au cours des premières centaines d'heures d'exposition à la lumière des cellules à base de silicium amorphe. Des cellules à base de semi-conducteurs organiques, et en particulier de composés organométalliques dont le coût de revient est moindre que celui du silicium ont également été proposées (cellules solaires de troisième génération). Leur utilisation dans le domaine photovoltaïque est basée sur la capacité de certains polymères et oligomères 7c-conjugués, ou encore de certaines petites molécules n-conjuguées, à convertir l'énergie lumineuse en énergie électrique. Lorsqu'on constitue une jonction p-n composée de deux semi-conducteurs de nature différente parmi lesquels au moins un est un composé organique, on définit ainsi une hétéroj onction. Un autre type de cellule solaire est constitué par les cellules photovoltaïques basées sur la sensibilisation à la lumière de molécules photo-actives (ou cellules solaires à colorants, dites « Cellules de Graetzel »). Ces cellules différencient les fonctions d'absorption de la lumière et de séparation des charges électriques et sont inspirées de la photosynthèse. Les cellules solaires à colorants sont constituées d'une photoanode comprenant une couche de nanoparticules d'un oxyde semiconducteur tel que par exemple le dioxyde de titane sur laquelle est adsorbé un colorant (ou « sensibilisateur »), une contre-électrode comprenant un catalyseur au platine et un électrolyte séparant la photoanode de la contre-électrode, ledit électrolyte incluant une paire ionique red/ox. Sous l'effet du rayonnement solaire, le colorant est excité par les photons incidents absorbés et gagne suffisamment d'énergie pour pouvoir injecter un électron dans la bande de conduction de l'oxyde semi-conducteur. Ces cellules présentent l'avantage que les matériaux qu'elles utilisent sont peu couteux. Parmi les constituants des cellules solaires à colorants, l'électrolyte est le constituant qui détermine la durée de vie de la cellule, ainsi que ses performances, notamment le facteur de forme (FF) et l'efficacité de la conversion lumineuse (Eff). Les électrolytes des cellules solaires à colorants actuelles sont des liquides, en particulier des liquides ioniques halogénés (I', Bi), ou des gels à base du couple redox 13'/1. Il a en particulier déjà été proposé, notamment dans la demande internationale WO 2010/117871 d'utiliser des halogénures formés d'un cation PP000552FR 3 comprenant un ou plusieurs groupes contenant au moins un atome d'azote quaternaire, un atome de soufre tertiaire ou un atome de phosphore quaternaire et d'un anion comprenant un ion halogénure (Br- ou I-). Selon cette demande internationale le cation contenant au moins un atome d'azote quaternaire peut en particulier être un groupe de type imidazolium ou triazolium, et notamment un groupe 1,3-dialkylimidazolium. Cependant, l'utilisation de ces liquides ioniques ne donne pas entièrement satisfaction dans la mesure où les halogénures de dialkylimidazolium en particulier sont des composés très hygroscopiques (environ 30 % de perte en masse sensible due à la présence d'eau) et dont l'utilisation dans les électrolytes des cellules solaires pose un certain nombre d'inconvénients. En effet, dans la mesure où la présence d'eau est néfaste pour la stabilité des cellules solaires, les halogénures de dialkylimidazolium, et tout particulièrement les iodures de dialkylimidazolium, doivent être stockés en condition anhydre et impérativement séchés avant d'être utilisés pour la fabrication de cellules solaires, sous peine de voir la stabilité de celles-ci fortement altérée. Les composés dérivés d'imidazole sont par ailleurs généralement synthétisés à partir de ressources pétrolifères, ce qui n'est pas satisfaisant d'un point de vue de la protection de l'environnement et des énergies renouvelables. Il existe donc un besoin pour des composés pouvant être utilisés à titre de sels d'électrolyte dans une composition d'électrolyte d'une cellule photoélectrochimique basée sur la sensibilisation à la lumière de molécules photo-actives et en particulier dans une cellule photovoltaïque à colorants, lesdits composés ne présentant pas les inconvénients des composés utilisés dans l'art antérieur, notamment pour des composés non hygroscopiques et pouvant être synthétisés de façon simple et peu couteuse à partir de matières premières ne provenant pas de ressources pétrolifères. Les inventeurs ont maintenant découvert que certains halogénures dérivés de la L-histidine et dont la formule va être définie ci-après, présentent d'excellentes propriétés électrolytiques, ce qui leur permet d'être avantageusement utilisés pour à titre de sel d'électrolyte d'une composition d'électrolyte dans une cellule photoélectrochimique basée sur la sensibilisation à la lumière de molécules photo-actives et en particulier dans une cellule photovoltaïque à colorants. La présente invention a donc pour premier objet l'utilisation d'au moins un 35 halogénure de formule (I) suivante : PP000552FR 4 OR1 (I) dans laquelle : - Rl représente un atome d'hydrogène ou un radical alkyle linéaire ayant de 1 à 10 atomes de carbone ; - R2 et R4, identiques ou différents, représentent chacun un radical alkyle linéaire ou ramifié ayant de 1 à 15 atomes de carbone, de préférence de 1 à 6 atomes de carbone, ledit radical alkyle étant éventuellement substitué par un ou plusieurs groupements aryle en C6-C20 pouvant éventuellement comporter un ou plusieurs hétéroatomes choisis parmi les atomes d'oxygène, de soufre et d'azote ; - R3 représente un atome d'hydrogène ou un radical alkyle linéaire ou ramifié ayant de 1 à 15 atomes de carbone, de préférence de 1 à 6 atomes de carbone, - X- représente un anion iodure ou bromure, à titre de sel d'électrolyte dans une composition d'électrolyte d'une cellule 15 photoélectrochimique basée sur la sensibilisation à la lumière de molécules photo-actives et en particulier dans une cellule photovoltaïque à colorants. Les composés de formule (I) définis ci-dessus peuvent être facilement obtenus à partir de la L-histidine dans des conditions douces, la L-histidine étant un acide aminé ne dépendant pas des ressources pétrolifères. Par ailleurs, ces 20 composés ne sont pas hygroscopiques et ne nécessitent aucune précaution particulière de stockage ou d'utilisation pour la fabrication de cellules photoélectrochimiques basées sur la sensibilisation à la lumière de molécules photo-actives et en particulier de cellules photovoltaïques à colorants. De plus, les cellules photovoltaïques à colorants intégrant de tels composés à titre d'électrolyte 25 présentent des performances améliorées par rapport à des cellules photovoltaïques à colorants équivalentes mettant en oeuvre un halogénure d'imidazolium à titre d'électrolyte, notamment en termes de stabilité thermique au regard du protocole standard de vieillissement défini par la norme IEC 61646 (pour «International Electrotechnical Commission » qui est une organisation internationale de 30 normalisation chargée des domaines de l'électricité, de l'électronique et des techniques connexes). La norme IEC 61646 est dédiée aux cellules photovoltaïques de type couche mince (pour application terrestre) et certifie une garantie de qualité en matière de stabilité mécanique et de respect des paramètres électriques de la PP000552FR cellule, le but étant de montrer que la cellule est apte à supporter une exposition prolongée aux climats définis dans le domaine d'application. Enfin, les cellules photovoltaïques à colorants intégrant de tels composés de formule (I) à titre d'électrolyte génèrent plus de photocourant (environ + 2 mA/cm2) qu'une cellule 5 équivalente mettant en oeuvre un halogénure d'imidazolium à titre d'électrolyte. Parmi les radicaux alkyle en Cl-C6 mentionnés pour les radicaux Rl à R4, on peut plus particulièrement citer les radicaux méthyle, éthyle, n-propyle, n-butyle. Parmi ces radicaux, on préfère les radicaux méthyle, éthyle et n-propyle. Parmi les halogénures de formule (I) ci-dessus, les iodures sont préférés. Parmi les composés de formule (I) ci-dessus, on peut en particulier citer : - le iodure de 4-(3-méthoxy-3-oxopropy1)-1,3-diméthy1-1H-imidazol-3-ium, - le iodure de 4-(-3-méthoxy-3-oxopropy1)-1-méthyl-3-propyl-1H-imidazol-3-ium, - le iodure de 3-éthy1-4-(3-méthoxy-3-oxopropy1)-1-méthyl-1H-imidazol-3-ium, - le iodure de 4-(3-méthoxy-3-oxopropy1)-1-méthy1-3-propy1-1H-imidazol-3-ium, 15 - le iodure de 3-buty1-4-(3-méthoxy-3-oxopropy1)-1-méthyl-1H-imidazol-3-ium, - le iodure de 4-(3-méthoxy-3-oxopropy1)-1-méthy1-3-penty1-1H-imidazol-3-ium, - le iodure de 3-hexy1-4-(3-méthoxy-3-oxopropy1)-1-méthyl-1H-imidazol-3-ium, - le iodure de 1-éthy1-4-(3-méthoxy-3-oxopropy1)-3-méthyl-1H-imidazol-3-ium, - le iodure de 1,3-diéthy1-4-(-3-méthoxy-3-oxopropyl)-1H-imidazol-3-ium, 20 - le iodure de 1-éthy1-4-(3-méthoxy-3-oxopropy1)-3-propyl-1H-imidazol-3-ium, - le iodure de 3-buty1-1-éthy1-4-(3-méthoxy-3-oxopropy1)-1H-imidazol-3-ium, - le iodure de 1-éthy1-4-(3-méthoxy-3-oxopropy1)-3-pentyl-1H-imidazol-3-ium, - le iodure de 1-éthy1-3-hexy1-4-(3-méthoxy-3-oxopropy1)-1H-imidazol-3-ium, - le iodure de 4-(3-méthoxy-3-oxopropy1)-3-méthyl-1-propyl-1H-imidazol-3-ium, 25 - le iodure de 3-éthy1-4-(3-méthoxy-3-oxopropy1)-1-propyl-1H-imidazol-3-ium, - le iodure de 4-(3-méthoxy-3-oxopropy1)-1,3-dipropy1-1H-imidazol-3-ium, - le iodure de 3-buty1-4-(-3-méthoxy-3-oxopropy1)-1-propyl-1H-imidazol-3-ium, - le iodure de 4-(3-méthoxy-3-oxopropy1)-3-penty1-1-propyl-1H-imidazol-3-ium, - le iodure de 3-hexy1-4-(3-méthoxy-3-oxopropy1)-1-propyl-1H-imidazol-3-ium, 30 - le iodure de 1-buty1-4-(3-méthoxy-3-oxopropy1)-3-méthyl-1H-imidazol-3-ium, PP000552FR 6 - le iodure de 1 -buty1-3-éthy1-4-(3-méthoxy-3-oxopropy1)-1H-imidazol-3-ium, - le iodure de 1 -buty1-4-(3-méthoxy-3-oxopropy1)-3-propyl-1H-imidazol-3-ium, - le iodure de 1 ,3-dibuty1-4-(3-méthoxy-3-oxopropy1)-1H-imidazol-3-ium, - le iodure de 1 -buty1-4-(3-méthoxy-3-oxopropy1)-3-pentyl-1H-imidazol-3-ium, 5 - le iodure de 1 -buty1-3-hexy1-4-(3-méthoxy-3-oxopropy1)-1H-imidazol-3-ium, - le iodure de 4 -(3-méthoxy-3-oxopropy1)-3-méthy1-1-pentyl-1H-imidazol-3-ium, - le iodure de 3 -éthy1-4-(3-méthoxy-3-oxopropy1)-1-pentyl-1H-imidazol-3-ium, - le iodure de 4 -(3-méthoxy-3-oxopropy1)-1-penty1-3-propyl-1H-imidazol-3-ium, - le iodure de 3 -buty1-4-(3-méthoxy-3-oxopropy1)-1-pentyl-1H-imidazol-3-ium, 113 - le iodure de 4 -(3-méthoxy-3-oxopropy1)-1,3-dipenty1-1H-imidazol-3-ium, - le iodure de 3 -hexy1-4-(3-méthoxy-3-oxopropy1)-1-pentyl-1H-imidazol-3-ium, - le iodure de 1 -hexy1-4-(3-méthoxy-3-oxopropy1)-3-méthyl-1H-imidazol-3-ium, - le iodure de 3 -éthyl-l-hexy1-4-(3-méthoxy-3-oxopropy1)-1H-imidazol-3-ium, - le iodure de 1 -hexy1-4-(3-méthoxy-3-oxopropy1)-3-propyl-1H-imidazol-3-iUM, 15 - le iodure de 3 -buty1-1-hexy1-4-(3-méthoxy-3-oxopropy1)-1H-imidazol-3-ium, - le iodure de 1 -hexy1-4-(3-méthoxy-3-oxopropy1)-3-pentyl-1H-imidazol-3-ium, - le iodure de 1 ,3-dihexy1-4-(3-méthoxy-3-oxopropy1)-1H-imidazol-3-ium, - le bromure de 3-éthy1-4-(3-méthoxy-3-oxopropy1)-1-méthyl-1H-imidazol-3-ium, - le bromure de 4-(3-méthoxy-3-oxopropy1)-1-méthy1-3-propyl-1H-imidazol-3-ium, 20 - le bromure de 3-buty1-4-(3-méthoxy-3-oxopropy1)-1-méthyl-1H-imidazol-3-ium, - le bromure de 4-(3-méthoxy-3-oxopropy1)-1-méthy1-3-penty1-1H-imidazol-3-ium, - le bromure de 3-hexy1-4-(3-méthoxy-3-oxopropy1)-1-méthyl-1H-imidazol-3-ium, - le bromure de 1-éthy1-4-(3-méthoxy-3-oxopropy1)-3-méthyl-1H-imidazol-3-ium, - le bromure de 1,3-diéthy1-4-(-3-méthoxy-3-oxopropy1)-1H-imidazol-3-ium, 25 - le bromure de 1-éthy1-4-(3-méthoxy-3-oxopropy1)-3-propyl-1H-imidazol-3-ium, - le bromure de 3-buty1-1-éthy1-4-(3-méthoxy-3-oxopropy1)-1H-imidazol-3-ium, - le bromure de 1-éthy1-4-(3-méthoxy-3-oxopropy1)-3-pentyl-1H-imidazol-3-ium, - le bromure de 1-éthy1-3-hexy1-4-(3-méthoxy-3-oxopropy1)-1H-imidazol-3-ium, - le bromure de 4-(3-méthoxy-3-oxopropy1)-3-méthy1-1-propyl-1H-imidazol-3-ium, PP000552FR 7 - le bromure de 3-éthy1-4-(3-méthoxy-3-oxopropy1)-1-propyl-1H-imidazol-3-ium, - le bromure de 4-(3-méthoxy-3-oxopropy1)-1,3-dipropy1-1H-imidazol-3-ium, - le bromure de 3-buty1-4-(-3-méthoxy-3-oxopropy1)-1-propyl-1H-imidazol-3-ium, - le bromure de 4-(3-méthoxy-3-oxopropy1)-3-penty1-1-propyl-1H-imidazol-3-ium, 5 - le bromure de 3-hexy1-4-(3-méthoxy-3-oxopropy1)- 1-propyl- 1H-imidazol-3-ium, - le bromure de 1-buty1-4-(3-méthoxy-3-oxopropy1)-3-méthyl-1H-imidazol-3-ium, - le bromure de 1-buty1-3-éthy1-4-(3-méthoxy-3-oxopropy1)-1H-imidazol-3-ium, - le bromure de 1-buty1-4-(3-méthoxy-3-oxopropy1)-3 -propyl- 1H-imidazol-3-ium, - le bromure de 1,3-dibuty1-4-(3-méthoxy-3-oxopropy1)-1H-imidazol-3-ium, 10 - le bromure de 1-buty1-4-(3-méthoxy-3-oxopropy1)-3-penty1-1H-imidazol-3-ium, - le bromure de 1-buty1-3-hexy1-4-(3-méthoxy-3-oxopropy1)-1H-imidazol-3-ium, - le bromure de 4- (3 -méthoxy-3 -oxopropy1)-3 -méthyl- 1 -pentyl- 1H-imidazol-3-ium, - le bromure de 3 -éthy1-4- (3 -méthoxy-3 -oxopropy1)- 1 -pentyl- 1H-imidazol-3-ium, - le bromure de 4-(3-méthoxy-3-oxopropy1)-1-penty1-3-propyl-1H-imidazol-3-ium, 15 - le bromure de 3 -buty1-4- (3 -méthoxy-3 -oxopropy1)- 1 -pentyl- 1H-imidazol-3-ium, - le bromure de 4-(3-méthoxy-3-oxopropy1)-1,3-dipenty1-1H-imidazol-3-ium, - le bromure de 3-hexy1-4-(3-méthoxy-3-oxopropy1)- 1-pentyl- 1H-imidazol-3-ium, - le bromure de 1-hexy1-4-(3-méthoxy-3-oxopropy1)-3-méthyl-1H-imidazol-3-ium, - le bromure de 3-éthyl-1-hexy1-4-(3-méthoxy-3-oxopropy1)-1H-imidazol-3-ium, 20 - le bromure de 1-hexy1-4-(3-méthoxy-3-oxopropy1)-3-propyl-1H-imidazol-3-ium, - le bromure de 3-butyl- 1-hexy1-4-(3-méthoxy-3-oxopropy1)- 1H-imidazol-3-ium, - le bromure de 1-hexy1-4-(3-méthoxy-3-oxopropy1)-3 -pentyl- 1H-imidazol-3-ium, - le bromure de 1,3-dihexy1-4-(3-méthoxy-3-oxopropy1)-1H-imidazol-3-ium. - le iodure de 4-(3-méthoxy-3-oxopropy1)-1,2,3-triméthy1-1H-imidazol-3-ium, 25 - le iodure de 3-éthy1-4-(3-méthoxy-3-oxopropy1)-1,2-diméthyl-1H-imidazol-3- ium, - le iodure de 4-(3-méthoxy-3-oxopropy1)-1,2-diméthy1-3-propy1-1H-imidazol-3- ium, PP000552FR 8 - le iodure de 3-buty1-4-(3-méthoxy-3-oxopropy1)-1,2-diméthyl-1H-imidazol-3- ium, - le iodure de 4-(3-méthoxy-3-oxopropy1)-1,2-diméthy1-3-penty1-1H-imidazol-3- ium, - le iodure de 3-hexy1-4-(3-méthoxy-3-oxopropy1)-1,2-diméthyl-1H-imidazol-3- ium, - le iodure de 1,3-diéthy1-4-(3-méthoxy-3-oxopropy1)-2-méthyl-1H-imidazol-3- ium, - le iodure de 4-(3-méthoxy-3-oxopropy1)-2-méthy1-1,3-dipropy1-1H-imidazol-3- 10 ium, - le iodure de 1,3-dibuty1-4-(3-méthoxy-3-oxopropy1)-2-méthyl-1H-imidazol-3- ium, - le iodure de 4-(3-méthoxy-3-oxopropy1)-2-méthy1-1,3-dipenty1-1H-imidazol-3- ium, 15 - le iodure de 1,3-dihexy1-4-(3-méthoxy-3-oxopropy1)-2-méthyl-1H-imidazol-3- ium, - le iodure de 1-éthy1-3-hexy1-4-(3-méthoxy-3-oxopropy1)-2-méthyl-1H-imidazol3-ium, - le bromure de 4-(3-méthoxy-3-oxopropy1)-1-méthy1-3-propy1-1H-imidazol-3-ium, 20 - le bromure de 4-(3-méthoxy-3-oxopropy1)-1,2,3-triméthy1-1H-imidazol-3-ium, - le bromure de 3-éthy1-4-(3-méthoxy-3-oxopropy1)-1,2-diméthyl-1H-imidazol-3- ium, - le bromure de 4-(3-méthoxy-3-oxopropy1)-1,2-diméthy1-3-propy1-1H-imidazol-3- ium, 25 - le bromure de 3-buty1-4-(3-méthoxy-3-oxopropy1)-1,2-diméthyl-1H-imidazol-3- ium, - le bromure de 4-(3-méthoxy-3-oxopropy1)-1,2-diméthy1-3-penty1-1H-imidazol-3- ium, - le bromure de 3-hexy1-4-(3-méthoxy-3-oxopropy1)-1,2-diméthyl-1H-imidazol-3- 30 ium, - le bromure de 1,3-diéthy1-4-(3-méthoxy-3-oxopropy1)-2-méthyl-1H-imidazol-3- ium, PP000552FR 9 - le bromure de 4-(3-méthoxy-3-oxopropy1)-2-méthy1-1,3-dipropy1-1H-imidazol-3- ium, - le bromure de 1,3-dibuty1-4-(3-méthoxy-3-oxopropy1)-2-méthyl-1H-imidazol-3- ium, - le bromure de 4-(3-méthoxy-3-oxopropy1)-2-méthy1-1,3-dipenty1-1H-imidazol-3- ium, et - le iodure de 1-éthy1-3-hexy1-4-(3-méthoxy-3-oxopropy1)-2-méthyl-1H-imidazol3-ium. Le iodure de 4- (3 -méthoxy-3 -oxopropy1)-1,3 -diméthy1-1H-imidazol-3 -ium est un sel solide dont la température de fusion est d'environ 134,7°C. Les autres composés de formule (I), et en particulier le iodure de 4-(3-méthoxy-3-oxopropy1)- 1-méthy1-3-propy1-1H-imidazol-3-ium, sont des liquides ioniques visqueux à température ambiante. Des analyses thermogravimétriques sous air réalisées par les inventeurs ont montrés que les composés de formule (I) sont stables jusqu'à une température de 300°C environ, ce qui représente une stabilité nettement supérieure aux conditions de vieillissement accéléré d'une cellule solaire selon la norme IEC 61646 (1000 heures à 60°C/100 mW.cni2 d'illumination et 1000 heures à 85°C dans le noir). Les composés de formule (I) tels que définis ci-dessus, peuvent être préparés 20 selon un procédé simple et peu couteux à partir de l'acide urocanique. Si on le souhaite, l'acide urocanique peut être obtenue par désamination de la L-histidine de formule suivante : HN N \=N OH L-histidine I-12N par voie enzymatique en présence d'une histidinase pour conduire à l'acide 25 urocanique de formule suivante : HN N \=N OH Acide urocanique Il est également possible de se procurer l'acide urocanique directement dans la mesure où il s'agit d'un produit commercial (CAS N° 104-98-3). Le procédé de synthèse des composés de formule (I) varie ensuite en 30 fonction de la nature des radicaux définis pour Rl à R4. PP000552FR 'o Lorsque R1 est différent d'un atome d'hydrogène, c'est-à-dire lorsque R1 représente un radical alkyle linéaire ayant de 1 à 10 atomes de carbone, la première étape du procédé consiste à réaliser l'estérification de la fonction acide carboxylique de l'acide urocanique en présence d'un alcool R' 'OH pour obtenir un composé (1), selon la réaction (i) suivante : HN N \=N \ 0 H+ > OH R'10H OR'1 1 R' 1 étant un radical alkyle linéaire ayant de 1 à 10 atomes de carbone. La réaction (i) est de préférence réalisée dans un solvant organique pouvant par exemple être choisi parmi les alcools inférieurs tels que l'éthanol, le lm diméthylformamide (DMF), le diméthylsulfoxyde (DMSO), le toluène, le tetrahydrofurane (THF), le dichlorométhane et le dioxane, à une température variant de la température ambiante à la température de reflux du solvant utilisé et à un pH acide (compris entre 2et 5 environ). Le composé (1) est alors hydrogéné en présence d'un catalyseur tel que le 15 palladium sur charbon, pour conduire à un composé (2) dans lequel R'l représente un radical alkyle linéaire ayant de 1 à 10 atomes de carbone, selon la réaction (ii) suivante : OR'1 OR'1 1 2 La réaction (ii) est de préférence réalisée dans un solvant organique tel que 20 le méthanol. Lorsque l'on souhaite obtenir un composé de formule (I) dans lequel R3 est un atome d'hydrogène et R4 est un radical alkyle identique au radical alkyle choisi pour R2 (composé (1-1)) le composé (2), est ensuite engagé dans la réaction (iii-a) suivante : RX, K2CO3 \L-, \R2 \R2 25 (1-1) ladite réaction (iii-a) consistant à faire réagir ledit composé (2) avec un halogénure d'alkyle ou d'aryle RX dans lequel X représente l'iode ou le brome, R est un OR'1 4 R, 1 OR' PP000552FR 11 radical alkyle linéaire ou ramifié ayant de 1 à 15 atomes de carbone, de préférence de 1 à 6 atomes de carbone, ledit radical alkyle étant éventuellement substitué par un ou plusieurs groupements aryle en C6-C20 pouvant éventuellement comporter un ou plusieurs hétéroatomes choisis parmi les atomes d'oxygène, de soufre et d'azote, ledit radical R étant identique aux radicaux R2 et R4 que l'on souhaite avoir sur le composé (I-1), dans un solvant organique tel que l'acétone, en présence de carbonate de potassium et à une température variant de la température ambiante à 56°C environ. Les composés de formule (I) dans lesquels R3 est un atome d'hydrogène et 10 R2 est un radical alkyle ou aryle différent du radical alkyle ou aryle choisi pour R4 (composés (I-2)), peuvent être obtenus à partir d'un composé (2), selon la réaction (iii-b) suivante : 4 1) R4Z, NaH ».. 4 R, R, OR'1 2) R2X OR'1 2 (1-2) selon laquelle, dans une sous-étape 1), on réalise l'alkylation de l'atome 15 d'azote en position 1 du cycle imidazole par un halogénure d'alkyle ou d'aryle. de formule R4Z dans lequel R4 est un radical alkyle linéaire ou ramifié ayant de 1 à 15 atomes de carbone, de préférence de 1 à 6 atomes de carbone, ledit radical alkyle étant éventuellement substitué par un ou plusieurs groupements aryle en C6-C20 pouvant éventuellement comporter un ou plusieurs hétéroatomes choisis parmi les 20 atomes d'oxygène, de soufre et d'azote et Z représente un atome d'halogène (Cl, Br, I), puis dans une sous-étape 2), on fait réagir le composé intermédiaire ainsi obtenu avec un halogénure d'alkyle ou d'aryle RX dans lequel X est l'iode ou le brome et R est un radical alkyle linéaire ou ramifié ayant de 1 à 15 atomes de carbone, de préférence de 1 à 6 atomes de carbone, ledit radical alkyle étant 25 éventuellement substitué par un ou plusieurs groupements aryle en C6-C20 pouvant éventuellement comporter un ou plusieurs hétéroatomes choisis parmi les atomes d'oxygène, de soufre et d'azote, R étant par ailleurs identique ou différent de R4. La sous-étape 1) de la réaction (iii-a) peut être réalisée dans un solvant organique tel que par exemple le diméthylformamide, en présence d'une base forte 30 telle que par exemple l'hydrure de sodium. La sous-étape 2) de la réaction iii-b) peut être réalisée dans les mêmes conditions que l'étape (iii-a) ci-dessus. Les composés de formule (I) dans lesquels R2 et R4, identiques ou différents, représentent un radical alkyle linéaire ou ramifié ayant de 1 à 15 atomes PP000552FR 12 de carbone, de préférence de 1 à 6 atomes de carbone, ledit radical alkyle étant éventuellement substitué par un ou plusieurs groupements aryle en C6-C20 pouvant éventuellement comporter un ou plusieurs hétéroatomes choisis parmi les atomes d'oxygène, de soufre et d'azote, et R3 représente un radical alkyle linéaire ayant de 1 à 15 atomes de carbone, de préférence de 1 à 6 atomes de carbone, (composé (I-3)) peuvent être obtenus à partir d'un composé (2) selon la réaction suivante (iii-c) : 1) R4Z, NaH OR'1 2) R3COOH OR'1 3) R2X 2 (1-3) La sous-étape 1) peut être réalisée dans les mêmes conditions que la sous- 113 étape 1) de la réaction (iii-b). La sous-étape 2) est réalisée en présence d'un acide carboxylique de formule R3COOH dans lequel R3 représente un atome d'hydrogène ou un radical alkyle linéaire ayant de 1 à 15 atomes de carbone, de préférence de 1 à 6 atomes de carbone. La sous-étape 2) est de préférence réalisée à pH acide dans un solvant organique tel que par exemple le méthanol, l'eau, le toluène ou le 15 dioxane en présence de nitrate d'argent et d'un agent oxydant tel que le persulfate d'ammonium, à une température comprise entre la température ambiante et la température de reflux du solvant utilisé. La sous-étape 3) peut être réalisée dans un solvant organique tel que par exemple l'acétone ou sans solvant à une température comprise entre la température ambiante et la température de reflux du solvant du 20 solvant utilisé le cas échéant, en utilisant un composé de formule (R2X dans lequel R2 est un radical alkyle linéaire ou ramifié ayant de 1 à 15 atomes de carbone, de préférence de 1 à 6 atomes de carbone, ledit radical alkyle étant éventuellement substitué par un ou plusieurs groupements aryle en C6-C20 pouvant éventuellement comporter un ou plusieurs hétéroatomes choisis parmi les atomes d'oxygène, de 25 soufre et d'azote et X représente l'atome d'iode. Les composés de formule (I) dans lesquels Rl est un atome d'hydrogène peuvent être obtenus par déprotection de la fonction acide carboxylique d'un composé de formules (I-1), (I-2) ou (I-3) telles que décrites précédemment, suivant le composé de formule (I) que l'on souhaite obtenir. L'étape de déprotection de la 30 fonction acide carboxylique est de préférence réalisée à pH basique dans l'eau à une température comprise entre température ambiante et la température de reflux de l'eau. PP000552FR 13 Ce procédé est simple et peu couteux à mettre en oeuvre, et il permet d'accéder aux composés de formule (I) avec un très bon rendement. Comme on l'a vu précédemment les composés de formule (I) sont des composés non hygroscopiques qui peuvent ainsi être avantageusement utilisés à titre de sel d'électrolyte d'un couple redox réversible dans une composition d'électrolyte d'une cellule photoélectrochimique basée sur la sensibilisation à la lumière de molécules photo-actives et en particulier d'une cellule photovoltaïque à colorants. L'invention a donc également pour objet une cellule photoélectrochimique 10 basée sur la sensibilisation à la lumière de molécules photo-actives comprenant : - un ensemble formant une photoélectrode comprenant : i) un substrat transparent revêtu d'une couche d'un matériau d'électrode transparent et conducteur, ii) une couche photoactive formée sur ledit matériau d'électrode, ladite 15 couche photoactive comprenant un matériau porteur transparent et au moins une molécule photoactive ; - un ensemble formant une contre-électrode ; et - une composition d'électrolyte interposée entre ladite couche photoactive et ladite contre-électrode, ladite cellule étant caractérisée en ce que ladite composition 20 d'électrolyte comprend, dans un solvant d'électrolyte, un couple redox réversible (I31F) à base de diiode et d'au moins un composé de formule (I) tel que défini précédemment. Selon une forme de réalisation préférée de l'invention, la cellule photoélectrochimique basée sur la sensibilisation à la lumière de molécules photo-25 actives est une cellule photovoltaïque à colorants. Egalement de façon préférée, la photoélectrode est une photoanode. Le composé de formule (I) est de préférence choisi parmi le iodure de 4-(3- méthoxy-3-oxopropy1)-1,3-diméthy1-1H-imidazol-3-ium, le iodure de 4-(-3- méthoxy-3-oxopropy1)- 1 -méthy1-3 -propyl- 1H-imidazol-3-ium, le bromure de 4- (3 - 30 méthoxy-3-oxopropy1)-1,3-diméthy1-1H-imidazol-3-ium et le bromure de 4-(-3- méthoxy-3-oxopropy1)- 1 -méthy1-3 -propyl- 1H-imidazol-3-ium. Selon une forme de réalisation préférée de l'invention, la concentration du ou des composés de formule (I) au sein de la composition d'électrolyte varie de 0,1 à 5 mol/L environ, et encore plus préférentiellement de 0,5 à 1,5 mol/L environ. PP000552FR 14 La concentration en diiode au sein de la composition d'électrolyte varie de préférence de 0,001 à 0,5 mol/L environ, et encore plus préférentiellement de 0,01 à 0,2 mol/L environ. Le ou les solvants d'électrolyte peuvent être choisis parmi les nitriles tels que par exemple l'acétonitrile, le propionitrile, le méthoxypropionitrile, le méthoxyacétonitrile, le glutaronitrile, le 3-hydroxypropionitrile, le benzonitrile, le phénylacétonitrile, le butyronitrile ou le valéronitrile ; le sulfolane ; le diméthylsulfoxyde ; le dioxane ; le tétrahydrofurane ; le nitrométhane ; les amides tels que par exemple le N,N-diméthylformamide ou le N,N-diméthylacétamide ; la N-méthy1-2-pyrrolidinone ; les carbonates tels que par exemple le carbonate de propylène, le carbonate d'éthylène, le carbonate de diméthylène ou le carbonate de butylène ; les éthylène glycols tels que par exemple le tétraglyme ; les alcools tels que par exemple l'éthanol, le méthanol, l'éthoxyéthanol, le méthoxyéthanol, le propanol, le butanol ou l'hexanol ; les cétones telles que par exemple la cyclopentanone, la benzylacétone ; les lactones comme la gamma-butyrolactone ou l'acétylbutyrolactone ; les anhydrides tels que par exemple l'anhydride acétique ; les éthers tels que par exemple le 2-méthoxyéthyléther ; l'eau ; les phtalates ; les adipates ; les citrates ; les sébaçates ; les maléates ; les benzoates et les succinates. Le ou les solvants de l'électrolyte peuvent également être choisis parmi les liquides ioniques. Les liquides ioniques sont des sels comprenant l'association d'un anion et d'un cation dans des proportions stoechiométriques assurant la neutralité électrique du sel. Les cations les plus utilisés ont une structure du type ammonium, imidazolium, pyridinium, pyrrolidinium, phosphonium, thiazolium, quinolinium, tétraminium. Les anions sont de préférence choisis parmi les halogénures différents du iodure (F, Cl, Br) ; les anions tétrafluoroborate (BF4), hexafluorophosphate (PF6), sulfate (SO4), hydrogénosulfate (HSO4) ; les anions carboxylate, par exemple, les formiates (HC00), acétate (CH3C00), trifluoroacétate (CF3C00), propanoate (CH3-CH2-000) ; les anions sulfonylimide, par exemple, les anions bis((trifluorométhyl)sulfonyl)imide ((CF3-S02)2N), bis(méthylsulfonyl)imide ((CH3-S02)2N) ; l'anion dicyanamide (N(CN)2) ; les anions sulfonate tels que par exemple les méthylsulfonate (CH3S03), trifluorométhylsulfonate (CF3S03), benzènesulfonate (C6H5-S03), p-toluènesulfonate (CH3-C6H4-S03), et perfluorobutylsulfonate (C4F9S03) ; les anions sulfinate tels que, par exemple, les trifluorométhanesulfinate (CF3S02), perfluorobutylsulfinate (C4F9S02) ; les anions phosphate tels que par exemple les diméthyl phosphate ((CH30)2P02), diéthyl phosphate ((C2H50)2P02), dihydrogénophosphate (H2PO4), hydrogénophosphate (HPO4) et phosphate (PO4) ; les anions phosphonate tels que, par exemple, les PP000552FR 15 méthylphosphonate (CH3P03H), éthylphosphonate (C2H5P03H) ; et les autres anions tels que, par exemple, l'hexafluoroarsénate (A5F6), l'hexafluoroniobiate (NbF6), et l'hexafluoroantimonate (SbF6). Lorsqu'un liquide ionique est utilisé à titre de solvant de la composition 5 d'électrolyte, l'anion dudit liquide ionique doit en effet être différent de l'anion iodure de façon à ne pas interférer avec le couple redox réversible (I3/I-) à base de diiode et d'au moins un composé de formule (I). Parmi les liquides ioniques mentionnés ci-dessus, on peut plus particulièrement citer le bis-(trifluorométhanesulfonyeimide de 1-éthy1-3- 10 méthylimidazolium (EMI-TFSI), le bis-(trifluorométhanesulfonyl)imide de 1-butyl3 -méthylimidazolium (BMI-TFSI), l' hexafluorophosphate de 1-butyl- 3méthylimidazolium (BMI-PF6), le bis(trifluorométhylsulfonyl)imide de 1-buty1-1- méthylpyrrolidinium et leurs mélanges. Parmi ces liquides ioniques, le BMI-TFSI est particulièrement préféré en raison de sa large fenêtre électrochimique. 15 La composition d'électrolyte peut en outre renfermer un ou plusieurs additifs destinés à améliorer les performances de la cellule photoélectrochimique. De tels additifs peuvent notamment être choisis parmi les dérivés de benzimidazole, tels que par exemple le N-méthylbenzimidazole et le N-butylbenzimidazole ; les dérivés de la pyridine, tels que par exemple la tert-butylpyridine (TBP) ; les dérivés 20 de triazole, tels que par exemple le N,N-dipropy1-4H-1,2,4-triazol-4-amine ; les dérivés de pyrazole, tels que par exemple la 5-tert-buty1-1H-pyrazol-3-amine ; les dérivés d'imidazole, tels que par exemple le 1,2-diméthy1-1H-imidazole ; le carbonate d'éthylène ; le thiocyanate de guanidine ; l'acide chénodésoxycholique ; le iodure de magnésium ; et les sels alcalins de formules LiY ou NaY dans lesquels 25 Y peut notamment être un anion I-, Bi, trifluorosulfonate, C104-, NO3- ou TFSI-. La concentration de ces additifs au sein de la composition électrolytique peut alors de préférence varier de 0,01 à 1 mol/L environ, et encore plus préférentiellement de 0,05 à 0,5 mol/L. La composition d'électrolyte peut également renfermer en outre au moins un 30 agent gélifiant de manière à former un gel. L'agent gélifiant peut être notamment choisi parmi les copolymères d'éthylène, d'acétate de vinyle, d'éthylène-acétate de vinyl (EVA), les polyuréthanes (PU), le polyvinyl butyral (PVB), les polyimides (PI), les polyamides (PA), le polystyrène (PS), le poly(fluorure de vinylidène) (PVDF), les polyéther-cétones (PEK), les polyéther-éther-cétones (PEEK), les 35 copolymères d'épichlorohydrine, les polyoléfines, le poly(oxyde d'éthylène) (POE), PP000552FR 16 les polyacrylates, le poly(méthacrylate de méthyl) (PMMA), les silicones ou bien leurs dérivés ou leurs monomères ou encore leurs pré-polymères. La concentration de ces agents gélifiants au sein de la composition électrolytique peut alors de préférence varier de 0,01 à 1 mol/L environ, et encore 5 plus préférentiellement de 0,05 à 0,5 mol/L. Le substrat transparent de la photoélectrode est en un matériau qui peut être souple ou rigide, par exemple du verre ou une feuille en un matériau plastique telle que par exemple en un matériau à base de polyéthylène téréphtalate (PET), de polyéthylène naphtalène (PEN), de polycarbonate (PC), de polyimide (PI) ou de 10 substrats fluorés. Le matériau d'électrode de la photoélectrode est appliqué sur le substrat transparent. Il se présente généralement sous la forme d'une couche d'un oxyde conducteur transparent (TCO, selon l'expression anglophone « Transparent Conducting Oxide »), telles que des couches d'oxyde d'étain dopé au fluor (Sn02:F 15 ou FTO), d'oxyde d'indium et d'étain (In203:Sn02 ou ITO), d'oxyde d'indium dopé à l'antimoine (In203:Sb), et d'oxyde de zinc dopé à l'aluminium (ZnO:A1), au gallium (ZnO:Ga) ou à l'indium (ZnO:In). Le matériau porteur transparent de la couche photoactive de la photoanode est de préférence une couche mésoporeuse d'un oxyde métallique, par exemple à 20 base d'oxyde de titane, d'oxyde de zinc, d'oxyde d'étain, d'oxyde de niobium, d'oxyde de tungstène, d'oxyde de strontium, d'oxyde de zirconium ou de l'un de leurs mélanges. Selon une forme de réalisation particulièrement préférée de l'invention, le matériau porteur transparent de la couche photoactive de la photoanode est une couche nanoporeuse d'oxyde de titane ou d'un oxyde ternaire à 25 base de titane, d'étain ou de zinc tel que par exemple BaTiO3, BaSn03, Li4Ti5012, et Zn5n204. La molécule photoactive de la couche photoactive peut être choisie parmi tous les colorants habituellement utilisés dans les cellules photovoltaïques à colorants et bien connus de l'homme du métier. On peut en particulier mentionner 30 les colorants organiques de la série des cyanines, des mérocyanines, des oxonols, des xanthènes, des squaryliums, des polyméthines, des coumarines, des riboflavines, et des périlènes, des complexes colorants tels que des complexes de ruthénium ou d'osmium ou des dérivés de phtalocyanines métalliques, des dérivés de porphyrines métalliques ou des dérivés de la chlorophylle. 35 Parmi les complexes de ruthénium, on peut plus particulièrement citer les complexes au ruthénium contenant des ligands pyridyle tels que par exemple le PP000552FR 17 complexe hétéroleptique hydrophobe de formule RuLL'(NCS)2 avec L = acide 2,2' -bipyridyle-4,4' -dicarboxylique et L' = 4,4' -bis-(5-(hexylthio)thiophène-2-y1)- 2,2' -bipyridine. La molécule photoactive est adsorbée sur le matériau porteur, par exemple 5 par immersion du matériau porteur dans une solution contenant cette molécule photo active. La contre-électrode est de préférence constituée d'un contre-substrat transparent revêtu d'une couche d'un matériau formant la contre-électrode transparente, telle qu'une couche de Sn02:F ou de ZnO dopé ou d'un empilement 10 de couches conductrices transparentes telles que par exemple un ensemble verre + TCO ou métal. Le contre-substrat peut être choisi parmi les mêmes substrats que ceux mentionnés précédemment pour le substrat transparent de la photoanode. Une couche de catalyseur est par ailleurs formée sur le matériau formant la contre-électrode, la couche de catalyseur pouvant par exemple être une couche de 15 platine ou de carbone ou de chalcogénure inorganique. La cellule photovoltaïque conforme à l'invention peut être préparée selon les techniques connues de l'homme du métier, et telles que par exemple par enduction au rouleau (« roll coating » ou «Roll to Roll »), flexographie, sérigraphie, pulvérisation cathodique, trempage-retrait (« dip coating »), enduction à la 20 tournette (« spin coating »), application au couteau à pelliculer (« doctor blade »), etc... ou un mélange de ces techniques. Les systèmes assemblés peuvent être monolithiques, laminés en structure ouverte ou fermées. Enfin, certains des composés de formule (I) ci-dessus sont nouveaux en soi et constituent à ce titre un autre objet de l'invention. Ces composés répondent à la 25 formule (I') suivante : OR1 (r) dans laquelle : - Rl représente un atome d'hydrogène ou un radical alkyle linéaire ayant de 1 à 10 atomes de carbone, 30 - R2 et R4 identiques ou différents représentent chacun un radical alkyle linéaire ou ramifié ayant de 1 à 15 atomes de carbone, de préférence de 1 à 6 atomes de carbone, ledit radical alkyle étant éventuellement substitué par un ou PP000552FR 18 plusieurs groupements aryle en C6-C20 pouvant éventuellement comporter un ou plusieurs hétéroatomes choisis parmi les atomes d'oxygène, de soufre et d'azote, - R3 représente un atome d'hydrogène, un radical alkyle linéaire ou ramifié ayant de 1 à 15 atomes de carbone, - X- représente un anion iodure ou bromure, étant entendu que : - lorsque X- représente un anion iodure, que Rl représente un radical méthyle, et que R3 est un atome d'hydrogène, alors les radicaux R2 et R4 ne peuvent représenter simultanément un radical méthyle ou un radical éthyle, - lorsque X- représente un anion bromure, que Rl représente un radical méthyle, et que R3 est un atome d'hydrogène, alors les radicaux R2 et R4 ne peuvent représenter simultanément un radical benzyle et - lorsque X- représente un anion bromure, que Rl représente un radical méthyle, que R2 est un radical butyle et que R3 est un atome d'hydrogène, alors le 15 radical R4 est différent d'un radical méthyle, éthyle ou benzyle. Les composés exclus de la formule (I') ci-dessus sont des composés ayant déjà été décrits à titre de liquide ionique dans l'article de R. K. Dubey et al., Synthetic Communications, 2012, 42, 2207-2216. Leur utilisation à titre de sel d'électrolyte dans une composition d'électrolyte d'une cellule 20 photoélectrochimique n'a cependant jamais été décrite. Les composés de formule (I') peuvent être préparés selon le même procédé que celui utilisé pour préparer les composés de formule (I) détaillé ci-dessus. Parmi les composés de formule (I') ci-dessus, on peut en particulier citer : - le iodure de 3 -éthy1-4- (3 -méthoxy-3 - oxoprop y1)-1-méthy1-1H-imidazol-3 -ium, 25 - le iodure de 4- (3 -méthoxy-3 - oxoprop y1)-1-méthy1-3 -prop y1-1H-imidazol-3 -ium, - le iodure de 3 -buty1-4- (3 -méthoxy-3 - oxoprop y1)-1-méthy1-1H-imidazol-3 -ium, - le iodure de 4- (3 -méthoxy-3 - oxoprop y1)-1-méthy1-3 -penty1-1H-imidazol-3 -ium, - le iodure de 3 -hexy1-4- (3 -méthoxy-3 - oxoprop y1)-1-méthy1-1H-imidazol-3 -ium, - le iodure de 1-éthy1-4- (3 -méthoxy-3 - oxoprop y1)-3 -méthy1-1H-imidazol-3 -ium, 30 - le iodure de 1,3 -diéthy1-4- (-3 -méthoxy-3 - ox oprop y1)-1H-imidazol-3 -ium, - le iodure de 1-éthy1-4- (3 -méthoxy-3 - oxoprop y1)-3 -prop y1-1H-imidazol-3 -ium, - le iodure de 3 -butyl-1 -éthy1-4- (3 -méthoxy- 3 - oxopropyl) -1H-imidazol-3 -ium, PP000552FR 19 - le iodure de 1-éthy1-4-(3-méthoxy-3-oxopropy1)-3-pentyl-1H-imidazol-3-ium, - le iodure de 1-éthy1-3 -hexy1-4-(3 -méthoxy- 3 -oxopropy1)- 1H-imidazol-3-ium, - le iodure de 4-(3-méthoxy-3-oxopropy1)-3-méthyl- 1 -propyl- 1H-imidazol-3-ium, - le iodure de 3 -éthy1-4-(3 -méthoxy-3 -oxopropy1)- 1-propyl- 1H-imidazol-3-ium, 5 - le iodure de 4-(3-méthoxy-3-oxopropy1)- 1,3 -dipropyl- 1H-imidazol-3-ium, - le iodure de 3 -buty1-4- (-3 -méthoxy-3 -oxopropy1)- 1 -propyl- 1H-imidazol-3-ium, - le iodure de 4-(3-méthoxy-3-oxopropy1)-3-pentyl- 1-propyl- 1H-imidazol-3-ium, - le iodure de 3 -hexy1-4- (3 -méthoxy-3 -oxopropy1)- 1 -propyl- 1H-imidazol-3-ium, - le iodure de 1-buty1-4-(3-méthoxy-3-oxopropy1)-3-méthyl-1H-imidazol-3-ium, 10 - le iodure de 1 -buty1-3 -éthy1-4- (3 -méthoxy- 3 -oxopropy1)- 1H-imidazol-3-ium, - le iodure de 1-buty1-4-(3-méthoxy-3-oxopropy1)-3-propyl- 1H-imidazol-3-ium, - le iodure de 1,3-dibuty1-4-(3-méthoxy-3-oxopropy1)-1H-imidazol-3-ium, - le iodure de 1-buty1-4-(3-méthoxy-3-oxopropy1)-3-pentyl- 1H-imidazol-3-ium, - le iodure de 1-buty1-3 -hexy1-4-(3 -méthoxy- 3 -oxopropy1)- 1H-imidazol-3-ium, 15 - le iodure de 4- (3 -méthoxy-3 -oxopropy1)-3 -méthyl- 1 -pentyl- 1H-imidazol-3-ium, - le iodure de 3 -éthy1-4- (3 -méthoxy-3 -oxopropy1)- 1 -pentyl- 1H-imidazol-3-ium, - le iodure de 4- (3 -méthoxy-3 -oxopropy1)- 1 -pentyl-3 -propyl- 1H-imidazol-3-ium, - le iodure de 3 -buty1-4- (3 -méthoxy-3 -oxopropy1)- 1 -pentyl- 1H-imidazol-3-ium, - le iodure de 4-(3-méthoxy-3-oxopropy1)- 1,3 -dipentyl- 1H-imidazol-3-ium, 20 - le iodure de 3 -hexy1-4- (3 -méthoxy-3 -oxopropy1)- 1 -pentyl- 1H-imidazol-3-ium, - le iodure de 1-hexy1-4-(3-méthoxy-3-oxopropy1)-3-méthyl- 1H-imidazol-3-ium, - le iodure de 3 -éthyl- 1 -hexy1-4- (3 -méthoxy- 3 -oxopropy1)- 1H-imidazol-3-ium, - le iodure de 1-hexy1-4-(3-méthoxy-3-oxopropy1)-3-propyl- 1H-imidazol-3-ium, - le iodure de 3-butyl- 1 -hexy1-4-(3-méthoxy-3-oxopropy1)- 1H-imidazol-3-ium, 25 - le iodure de 1-hexy1-4-(3-méthoxy-3-oxopropy1)-3-pentyl- 1H-imidazol-3-ium, - le iodure de 1,3-dihexy1-4-(3-méthoxy-3-oxopropy1)-1H-imidazol-3-ium, - le bromure de 3 -éthy1-4-(3 -méthoxy-3 -oxopropy1)- 1-méthyl- 1H-imidazol-3-ium, - le bromure de 4- (3 -méthoxy-3 -oxopropy1)- 1 -méthyl- 3 -propyl- 1H-imidazol-3-ium, - le bromure de 4-(3-méthoxy-3-oxopropy1)- 1-méthyl- 3 -pentyl- 1H-imidazol-3-ium, PP000552FR 20 - le bromure de 3-hexy1-4-(3-méthoxy-3-oxopropy1)- 1 -méthyl- 1H-imidazol-3-ium, - le bromure de 1-éthy1-4-(3-méthoxy-3-oxopropy1)-3-méthyl-1H-imidazol-3-ium, - le bromure de 1,3-diéthy1-4-(-3-méthoxy-3-oxopropyl)-1H-imidazol-3-ium, - le bromure de 1-éthy1-4-(3-méthoxy-3-oxopropy1)-3-propyl-1H-imidazol-3-ium, 5 - le bromure de 1-éthy1-4-(3-méthoxy-3-oxopropy1)-3-pentyl-1H-imidazol-3-ium, - le bromure de 1-éthy1-3-hexy1-4-(3-méthoxy-3-oxopropy1)-1H-imidazol-3-ium, - le bromure de 4-(3-méthoxy-3-oxopropy1)-3-méthyl-1-propyl-1H-imidazol-3-ium, - le bromure de 3 -éthy1-4- (3 -méthoxy-3 -oxopropy1)- 1 -propyl- 1H-imidazol-3-ium, - le bromure de 4-(3-méthoxy-3-oxopropy1)-1,3-dipropy1-1H-imidazol-3-ium, 10 - le bromure de 3-buty1-4-(-3-méthoxy-3-oxopropy1)-1-propyl-1H-imidazol-3-ium, - le bromure de 4-(3-méthoxy-3-oxopropy1)-3-penty1-1-propyl-1H-imidazol-3-ium, - le bromure de 3-hexy1-4-(3-méthoxy-3-oxopropy1)- 1-propyl- 1H-imidazol-3-ium, - le bromure de 1-buty1-4-(3-méthoxy-3-oxopropy1)-3-propy1-1H-imidazol-3-ium, - le bromure de 1,3-dibuty1-4-(3-méthoxy-3-oxopropy1)-1H-imidazol-3-ium, 15 - le bromure de 1-buty1-4-(3-méthoxy-3-oxopropy1)-3-penty1-1H-imidazol-3-ium, - le bromure de 1-buty1-3-hexy1-4-(3-méthoxy-3-oxopropy1)-1H-imidazol-3-ium, - le bromure de 4- (3 -méthoxy-3 -oxopropy1)-3 -méthyl- 1 -pentyl- 1H-imidazol-3-ium, - le bromure de 3 -éthy1-4- (3 -méthoxy-3 -oxopropy1)- 1 -pentyl- 1H-imidazol-3-ium, - le bromure de 4-(3-méthoxy-3-oxopropy1)-1-penty1-3-propyl-1H-imidazol-3-ium, 20 - le bromure de 3 -buty1-4- (3 -méthoxy-3 -oxopropy1)- 1 -pentyl- 1H-imidazol-3-ium, - le bromure de 4-(3-méthoxy-3-oxopropy1)-1,3-dipenty1-1H-imidazol-3-ium, - le bromure de 3-hexy1-4-(3-méthoxy-3-oxopropy1)- 1-pentyl- 1H-imidazol-3-ium, - le bromure de 1-hexy1-4-(3-méthoxy-3-oxopropy1)-3-méthyl-1H-imidazol-3-ium, - le bromure de 3-éthyl-1-hexy1-4-(3-méthoxy-3-oxopropy1)-1H-imidazol-3-ium, 25 - le bromure de 1-hexy1-4-(3-méthoxy-3-oxopropy1)-3-propyl-1H-imidazol-3-ium, - le bromure de 3-butyl- 1-hexy1-4-(3-méthoxy-3-oxopropy1)- 1H-imidazol-3-ium, - le bromure de 1-hexy1-4-(3-méthoxy-3-oxopropy1)-3 -pentyl- 1H-imidazol-3-ium, - le bromure de 1,3-dihexy1-4-(3-méthoxy-3-oxopropy1)-1H-imidazol-3-ium, - le iodure de 4-(3-méthoxy-3-oxopropy1)-1,2,3-triméthy1-1H-imidazol-3-ium, PP000552FR 21 - le iodure de 3-éthy1-4-(3-méthoxy-3-oxopropy1)-1,2-diméthyl-1H-imidazol-3- ium, - le iodure de 4-(3-méthoxy-3-oxopropy1)-1,2-diméthy1-3-propy1-1H-imidazol-3- ium, - le iodure de 3-buty1-4-(3-méthoxy-3-oxopropy1)-1,2-diméthyl-1H-imidazol-3- ium, - le iodure de 4-(3-méthoxy-3-oxopropy1)-1,2-diméthy1-3-penty1-1H-imidazol-3- ium, - le iodure de 3-hexy1-4-(3-méthoxy-3-oxopropy1)-1,2-diméthyl-1H-imidazol-3- 10 ium, - le iodure de 1,3-diéthy1-4-(3-méthoxy-3-oxopropy1)-2-méthyl-1H-imidazol-3- ium, - le iodure de 4-(3-méthoxy-3-oxopropy1)-2-méthy1-1,3-dipropy1-1H-imidazol-3- ium, 15 - le iodure de 1,3-dibuty1-4-(3-méthoxy-3-oxopropy1)-2-méthyl-1H-imidazol-3- ium, - le iodure de 4-(3-méthoxy-3-oxopropy1)-2-méthy1-1,3-dipenty1-1H-imidazol-3- ium, - le iodure de 1,3-dihexy1-4-(3-méthoxy-3-oxopropy1)-2-méthyl-1H-imidazol-3 - 20 ium, - le iodure de 1-éthy1-3-hexy1-4-(3-méthoxy-3-oxopropy1)-2-méthyl-1H-imidazol3-ium, - le bromure de 4-(3-méthoxy-3-oxopropy1)- 1-méthyl- 3 -propyl- 1H-imidazol-3-ium, - le bromure de 4-(3-méthoxy-3-oxopropy1)-1,2,3-triméthy1-1H-imidazol-3-ium, 25 - le bromure de 3-éthy1-4-(3-méthoxy-3-oxopropy1)-1,2-diméthyl-1H-imidazol-3- ium, - le bromure de 4-(3-méthoxy-3-oxopropy1)-1,2-diméthy1-3-propy1-1H-imidazol-3- ium, - le bromure de 3-buty1-4-(3-méthoxy-3-oxopropy1)-1,2-diméthyl-1H-imidazol-3- 30 ium, - le bromure de 4-(3-méthoxy-3-oxopropy1)-1,2-diméthy1-3-penty1-1H-imidazol-3- ium, PP000552FR 22 - le bromure de 3-hexy1-4-(3-méthoxy-3-oxopropy1)-1,2-diméthyl-1H-imidazol-3- ium, - le bromure de 1,3-diéthy1-4-(3-méthoxy-3-oxopropy1)-2-méthyl-1H-imidazol-3- ium, - le bromure de 4-(3-méthoxy-3-oxopropy1)-2-méthy1-1,3-dipropy1-1H-imidazol-3- ium, - le bromure de 1,3-dibuty1-4-(3-méthoxy-3-oxopropy1)-2-méthyl-1H-imidazol-3- ium, - le bromure de 4-(3-méthoxy-3-oxopropy1)-2-méthy1-1,3-dipenty1-1H-imidazol-3- 113 ium, et - le iodure de 1-éthy1-3-hexy1-4-(3-méthoxy-3-oxopropy1)-2-méthyl-1H-imidazol3-ium. La présente invention est illustrée par les exemples de réalisation suivants, auxquels elle n'est cependant pas limitée. 15 EXEMPLES Les matières premières suivantes ont été utilisées dans les exemples : - N-butylbenzimidazole (Merck) ; - Acide urocanique ; méthanol anhydre ; sulfate de sodium ; acide sulfurique concentré ; carbonate de sodium ; cyclohexane ; palladium sur charbon à 10 % 20 (Pd/C à 10 %) ; carbonate de potassium ; iodure de méthyle ; iodure de potassium ; 1-bromopropane ; Diiode ; thiocyanate de guanidinium (Sigma-Aldrich) ; - Acétate d'éthyle ; acétone ; dichlorométhane (VWR) ; - 3-méthoxypropionitrile (Alfa Aesar) ; - 1,3-diméthylimidazolium (DMII) (Solvionic) 25 EXEMPLE 1 Synthèse du iodure de 4-(3-méthoxy-3-oxopropy1)-1,3-diméthy1-1H-imidazol3-ium (composé 3a) Dans cet exemple, a été réalisé la synthèse d'un composé de formule (I) dans lequel les radicaux Rl, R2 et R4 sont identiques et représentent un radical 30 méthyle, R3 représentant un atome d'hydrogène : PP000552FR 23 H3C OCH3 3a 1) Première étape : Synthèse de l'ester méthylique de l'acide urocanique (composé 1) OCH3 1 On a ajouté 11,5 mL d'acide sulfurique concentré à une solution d'acide urocanique (20 g, 145 mmol) et de sulfate de sodium (2,8 g) dans le méthanol anhydre (215 mL) Après agitation pendant une nuit à 70°C, le mélange réactionnel a été refroidi à température ambiante et filtré. Le solvant a ensuite été éliminé sous pression réduite et de l'eau a été ajoutée (1 mL) La solution ainsi obtenue a été neutralisée jusqu'à pH neutre par ajout d'une solution saturée de carbonate de sodium. La solution a ensuite été extraite 4 fois à l'acétate d'éthyle, puis les phases organiques ont été réunies et séchées sur sulfate de sodium. Le solvant a ensuite été éliminé sous pression réduite. Après solubilisation du précipité avec une quantité minimale d'acétate d'éthyle, 300 mL de cyclohexane ont été ajoutés. Après filtration, le composé 1 attendu a été obtenu sous la forme d'un solide blanc (20 g, rendement 92 %). Température de fusion : 74-76°C RMN 111 (DMS0d6, 300 MHz) : ô (ppm) 7,80 (s, 1 H, NCHN) ; 7,55 (d, 1 H, J = 15,6 Hz, CH=CH) ; 7,51 (s, 1 H, NCH) ; 6,40 (d, 1 H, J = 15,6 Hz, 20 CH.CH) ; 3,65 (s, 3 H, OCH3) RMN13C (DMS0d6, 75 MHz) : ô (ppm) 167,7 (CO) ; 138,2 (NCHN) ; 136,3 (CH.) ; 134,7 (Cq) ; 123,9 (CH.) ; 111,1 (NCH) ; 51,5 (OCH3). Masse molaire calculée pour C71-181\1202Na+ : 175 g.mo1-1 ; Trouvée 175 g. mol-1. 25 2) Deuxième étape : Synthèse du méthyl 3-(1H-imidazol-4-yl)propanoate (composé 2) OCH3 2 PP000552FR 24 A une solution de 20 g (133 mmol) de l'ester méthylique de l'acide urocanique (composé la obtenu à l'étape 1) précédente) dans 150 mL de méthanol, on a ajouté 1,5 g de Pd/C à 10 % sous pression de dihydrogène. Après hydrogénation pendant 14 heures à température ambiante, le milieu réactionnel a été filtré sur célite. Le filtrat a ensuite été évaporé sous pression réduite pour conduire à 19,6 g du composé 2 attendu (rendement 95 %) sous la forme d'un sirop légèrement orange. RMN 1H (CDC13, 300 MHz) : ô (ppm) 9,65 (s, 1 H, NCHN) ; 7,55 (s, 1 H, NCH) ; 6,77 (s, 1 H, NH) ; 3,61 (s, 3 H, OCH3) ; 2,90 (t, 2 H, J =7.5 Hz, CH2) ; lm 2,63 (t, 2 H, J. 7.5 Hz, CH2) RMN 13C (CDC13, 75 MHz) : ô (ppm) 173,6 (CO) ; 135,6 (Cq) ; 134,7 (NCHN) ; 116,7 (NCH) ; 51,6 (OCH3) ; 33,8 (CH2) ; 22,1 (CH2). Masse molaire calculée pour C7H10N202Na±: 177 g/mol, trouvée 177 g/mol. 3) Troisième étape : Synthèse de l'iodure de 4-(3-méthoxy-3-oxopropy1)- 15 1,3-diiméthy1-1H-imidazol-3-ium (composé 3a) On a ajouté 5 g du composé 2 obtenu ci-dessus à l'étape précédente (32,4 mmol), 9 g de carbonate de potassium (65 mmol) et 8,1 mL d'iodure de méthyle dans 100 mL d'acétone. Le mélange réactionnel a été maintenu à 70°C sous agitation pendant 1 heure. Après refroidissement jusqu'à la température 20 ambiante, le mélange réactionnel a été filtré et le solvant a été éliminé sous pression réduite. Le précipité formé a été solubilisé dans le dichlorométhane, puis le mélange a été filtré et le solvant éliminé sous pression réduite. Le mélange réactionnel a ensuite été trituré dans le cyclohexane et le solide a été filtré pour conduire à 8,6 g du compose 3a attendu sous la forme d'un solide blanc (rendement 25 86 %). Température de fusion : 134,7°C RMN 1H (CDC13, 300 MHz) : ô (ppm) 9,76 (s, 1 H, NCHN) ; 7,35 (s, 1 H, NCH) ; 3,99 ; 3,94 (s, 6 H, 2 x NCH3) ; 3,64 (s, 3 H, OCH3) ; 2,95 (dd, 2 H, J = 6,5 Hz, J. 7.5 Hz, CH2) ; 2,73 (t, 2 H, J . 7,0 Hz, CH2) 30 RMN 13C (CDC13, 75 MHz): ô (ppm) 171,7 (CO) ; 136,7 (NCHN) ; 134,5 (Cq) ; 120,7 (NCH) ; 52,2 (OCH3) ; 36,9 ; 34,4 (2 x NCH3) ; 31,8 (CH2) ; 18,9 (CH2). Masse molaire calculée pour C9H15N202+ : 183 g/mol, trouvée 183 g/mol. PP000552FR 25 Une analyse calorimétrique sous air du composé 3a a été réalisée à l'aide d'un calorimètre vendu sous la dénomination commerciale DSC204 Fi par la société Netzsch. Une analyse thermogravimétrique sous air du composé 3a a également été 5 réalisée après stockage à l'air pendant 3 semaines. A titre comparatif, une analyse thermogravimétrique d'un iodure d'imidazolium ne faisant pas partie de l'invention, à savoir l'iodure de 1,3-diméthylimidazolium (DMII) a également été réalisée. Les résultats obtenus sont reportés sur les figures 1 et 2 annexées. La figure 10 1 donne les résultats de l'analyse calorimétrique du composé 3a. Sur cette figure, le flux de chaleur (en W/g) est fonction de la température (en °C). La figure 2 donne les résultats de l'analyse thermogravimétrique du composé 3a (trait continu) comparativement au DMII (trait discontinu). Les résultats de l'analyse thermogravimétrique sous air montrent que le 15 composé 3a est particulièrement stable jusqu'à une température de 300°C, donc bien au-delà des conditions de vieillissement accéléré des cellules photovoltaïques en couche mince établie par la norme IEC 61646 qui est de 1000 heures à 60°C/100mW.cm-2 sous illumination et de 1000 heures à 85°C dans le noir. En comparaison, le DMII admet une perte de masse de l'ordre de 30 % provenant de 20 l'eau captée du fait de son hygroscopicité. Au contraire, même après stockage du composé 3a à l'air pendant 3 semaines, celui ne présente aucun caractère d'hygroscopicité, ce qui ouvre à son utilisation et son stockage en dehors de boites à gants ou de salles sèches. EXEMPLE 2 25 Synthèse du iodure de 4-(3-méthoxy-3-oxopropy1)-1-méthy1-3-propy1-1Himidazol-3-ium (composé 4) Dans cet exemple, a été réalisée la synthèse d'un composé de formule (I) dans lequel les radicaux Rl et R2 sont identiques et représentent un radical méthyle, R3 représente un atome d'hydrogène et R4 représente un radical propyle : H3C 0 \=N+ OCH3 CH3 30 4 PP000552FR 26 1) Première étape : Synthèse du méthyl 3-(1-propy1-1H-imidazol-4- yl)propanoate (composé 3b) H3c OCH3 3b A une solution de 4,9 g (31,9 mmol) du composé 2 obtenu ci-dessus à 5 l'étape 2) de l'exemple 1, de 5,3 g (31,9 mmol) de iodure de potassium, et de 8,8 g (63,9 mmol) de carbonate de potassium dans 100 mL d'acétone, on a ajouté 3,9 g (31,9 mmol) de 1-bromopropane. Le mélange réactionnel a été maintenu sous agitation à 70°C pendant une nuit puis filtré. Le solvant a été éliminé sous pression réduite. Après chromatographie flash sur gel de silice (éluant acétate d'éthyle 10 100 % puis mélange méthanol/acétate d'éthyle 5/95 v/v) on a obtenu 1,4 g du compose 3b attendu (rendement 23 %) sous la forme d'un sirop incolore. RMN 1H (CDC13, 300 MHz) : ô (ppm) 9,91 (s, 1 H, NCHN) ; 7,40 (s, 1 H, NCH) ; 4,22 (m, 2 H, NCH2) ; 3,64 (s, 3 H, OCH3) ; 2,94 (t, 2 H, J = 7,2 Hz, CH2) ; 2,76 (t, 2H, J= 6,9 Hz, CH2) ; 1,94 (m, 2H, CH2CH3) ; 0,95 (m, 3 H, CH3CH2) 15 RMN 13C (CDC13, 75 MHz) : ô (ppm) 171,7 (CO) ; 135,9 (NCHN) ; 133,9 (Cq) ; 119,4 (NCH) ; 52,2 (OCH3) ; 48,7 (NCH2) ; 31,8 (CH2) ; 23,5 (CH2CH3) ; 19,0 (CH2) ; 10,8 (CH3CH2). Masse moléculaire calculée pour C10H16N202Na+ : 219 g/mol, trouvée 219 g/mol. 20 2) Deuxième étape : Synthèse du iodure de 4-(3-méthoxy-3-oxopropy1)-1- méthy1-3-propy1-1H-imidazol-3-ium (composé 4) Une solution de 1,4 g (7,4 mmol) du composé 3b obtenu ci-dessus à l'étape précédente, de 2,0 g (14,9 mmol) de carbonate de potassium et de 1,38 mL (22,3 mmol) d'iodure de potassium dans 100 mL d'acétone a été maintenue sous 25 agitation à 70°C pendant 2 heures. Après refroidissement à température ambiante, le mélange réactionnel a été filtré et le solvant a été éliminé sous pression réduite. Après chromatographie flash sur gel de silice (éluant acétate d'éthyle 100 % puis mélange méthanol/acétate d'éthyle 5/95 v/v), on a obtenu 931 mg du composé 4 attendu sous la forme d'un sirop légèrement orangé (rendement 37 %). 30 RMN 1H (CD30D, 300 MHz) : Ô (ppm) 8,95 (s, 1 H, NCHN) ; 7,50 (s, 1 H, NCH) ; 4,18 (t, 2 H, J = 7,2 Hz, NCH2) ; 3,90 (s, 3 H, NCH3) ; 3,73 (s, 3 H, PP000552FR 27 OCH3) ; 3,04 (t, 2 H, J = 7,0 Hz, CH2) ; 2,83 (t, 2 H, J = 7,0 Hz, CH2) ; 1,95 (q, 2 H, J= 3,9 Hz ; CH2CH3) ; 1.00 (m, 3H, J= 7,5 Hz, CH3CH2) RMN 13C (CD30D, 75 MHz) : ô (ppm) 172,4 (CO) ; 135,9 (NCHN) ; 135,1 (Cq) ; 119,2 (NCH) ; 51,1 (OCH3) ; 50,9 (NCH2) ; 32,9 (NCH3) ; 31,0 (CH2) ; 23.0 5 (CH2CH3) ; 18,4 (CH2) ; 9,6 (CH3CH2). Masse molaire calculée pour Ci iHi9N202+ : 211 g/mol, Trouvée 211 g/mol. EXEMPLE 3 Préparation de cellules de conversion photovoltaïque à colorant et études de leurs propriétés 10 Le composé 3a tel que préparé ci-dessus a ensuite été utilisé pour la préparation d'une cellule photovoltaïque à colorant conforme à l'invention (CP1). A titre comparatif, une cellule photovoltaïque ne faisant pas partie de l'invention a également été préparée en utilisant le DMII à titre de sel d'électrolyte (CP2). Le protocole général de préparation des cellules CP1 et CP2 a été le 15 suivant : Compositions d'électrolytes : On a préparé la composition d'électrolyte El conforme à l'invention suivante : - Composé 3a: 1 mol/L ; 20 - Diiode : 0,15 mol/L ; - N-butylbenzimidazole : 0,5 mol/L ; - Thiocyanate de guanidinium : 0,1 mol/L ; - 3-méthoxypropionitrile : QS A titre comparatif, on a préparé une composition d'électrolyte E2 ne faisant 25 pas partie de l'invention, de composition suivante : - DMII : 1 mol/L ; - Diiode : 0,15 mol/L ; - N-butylbenzimidazole : 0,5 mol/L ; - Thiocyanate de guanidinium : 0,1 mol/L ; 30 - 3-méthoxypropionitrile : QS Préparation de la photoanode : PP000552FR 28 Une couche de nanoparticules dioxyde de titane (diamètre 20 nm) de 8 ium a été appliquée par sérigraphie (« Screen-Printing ») sur une plaque de verre (20 x 14 mm) préalablement couverte d'une couche de FTO de 300 nm. Une couche du complexe RuLL'(NCS)2 ayant une épaisseur d'environ 2 nm 5 a ensuite été déposée sur la couche de FTO par trempage (« dip coating »). Contre-électrode Une couche de nanoparticules de platine a été déposée sur la contre-électrode soit par pulvérisation cathodique à partir d'une cible de Pt ou alors par évaporation d'une solution d'un précurseur de platine « drop casting » en 10 effectuant la décomposition thermique à 450°C sous air d'une ou de plusieurs gouttes d'une solution de 40 mmol/L de H2PtC16 dans l'éthanol ou alternativement dans l'isopropanol déposée(s) sur la surface de l'électrode. Assemblage des cellules photovoltaïques Les cellules photovoltaïques CP1 conforme à l'invention et CP2 ne faisant 15 pas partie de l'invention ont ensuite été assemblées en utilisant respectivement les compositions d'électrolyte El et E2, de la façon suivante : Sur la contre-électrode a été effectué un trou conique de diamètre inférieur à 200 ium par micro-sablage pour permettre l'injection de l'électrolyte dans la cellule. La photo-électrode et la contre-électrode ont été assemblées en utilisant un joint 20 polymère thermo-fusible du type Surlyn® ou Bynel® produit et vendu par la société Dupont. La cellule a été scellée à une température de 130°C pendant environ 5 secondes. L'électrolyte a été injecté par capillarité sous vide secondaire. La partie externe du microcone a enfin été obstruée par une lame de verre thermo scellée avec un polymère de type Surlyn® ou Bynel® à l'aide d'une panne de fer à souder. 25 La soudure a été réalisée sous ultra-son à partir d'un eutectique d'indium et de gallium pour obtenir un excellent contact électrique. Ces différentes cellules ont ensuite été testées en conversion photovoltaïque sous un éclairement AM 1,5 (« Air Mass » 1,5 Global) d'un simulateur de rayonnement solaire de classe 3A (Newport) équipé d'une lampe Xenon de 450 W. 30 Les mesures ont été effectuées avec une station Oriel PVIV 3A couplée à un sourcemètre Keithley 2420. La surface standard des électrodes était comprise entre 0,16 cm2 et 0,36 cm2 et la puissance surfacique incidente était de 100 mW/cm2. La figure 3 annexée compare la densité du courant (en mA/cm2) en fonction 35 de la phototension (en V) pour chacune des cellules CP1 et CP2. Sur cette figure la PP000552FR 29 courbe en trait pointillé correspond à la cellule CP2 ne faisant pas partie de l'invention et la courbe en trait continu correspond à la cellule CP1 conforme à l'invention Ces résultats montrent qu'en plus d'être a priori plus stable chimiquement et 5 vis-à-vis de l'interface Pt, la substitution du DMI1 par le composé 3a permet d'améliorer les rendements de conversion lumière - électricité, ceux-ci passant en effet de 8,0 % à 8,5 %. La principale amélioration grâce à l'emploi du composé 3a provient de la génération de plus de photocourant, celui-ci passant de 16,9 mA/cm2 à 19,5 mA/cm2 (Fig. 3). Par contre, la photo-tension passe de 680 mV à 647 mV et 10 le facteur de remplissage de 69,3 % à 67 %. Cette diminution est largement compensée par le gain en courant qui atteint plus de 15 %. La stabilité des cellules CPi et CP2 a également été étudiée en conditions de vieillissement accéléré à 60°C, avec une puissance surfacique incidente de 100 mW/cm2. 15 Les résultats obtenus sont reportés sur la figure 4 annexée. En particulier, la figure 4a donne les résultats de l'évolution de la phototension (en V) en fonction du temps de vieillissement (en %), la figure 4b donne les résultats de l'évolution du photocourant (en mA/cm2) en fonction du temps de vieillissement (en %), la figure 4c donne les résultats de l'évolution du facteur de remplissage (FF, en %) en 20 fonction du temps de vieillissement (en %) et la figure 4d donne les résultats de l'évolution du rendement de conversion lumière/électricité (en %) en fonction du temps de vieillissement (en %). Sur ces figures, les courbes avec les cercles pleins correspondent à la cellule CP2 ne faisant pas partie l'invention et les courbes avec les carrés pleins correspondent à la cellule CP1 conforme à l'invention. 25 Ces résultats montrent que le rendement de conversion de la cellule CP2 ne faisant pas partie de l'invention baisse assez sensiblement notamment après 500 heures d'illumination. Cette chute de rendement est principalement liée à une perte importante du photo-courant et du facteur de remplissage. Par contre, dans le cas de la cellule CP1 conforme à l'invention, l'utilisation du composé 3a à titre de 30 sel d'électrolyte dans la composition d'électrolyte permet de maintenir le photo-courant à des valeurs élevées et très stables. Elle permet également de mieux maintenir le facteur de remplissage dans les conditions de vieillissement accéléré. Ainsi on observe que l'emploi du composé 3a permet de maintenir un rendement de conversion satisfaisant avec une perte de rendement de seulement 25 % dans le 35 cas du composé 3a contre 85 % dans le cas du DMII après une durée de vieillissement de 1000 heures (protocole IEC 61646). REVENDICATIONS1 Utilisation d'au moins un halogénure de formule (I) suivante : 0 OR1 (I) dans laquelle : - Rl représente un atome d'hydrogène ou un radical alkyle linéaire ayant de 1 à 10 atomes de carbone ; - R2 et R4, identiques ou différents, représentent chacun un radical alkyle linéaire ou ramifié ayant de 1 à 15 atomes de carbone, ledit radical alkyle étant éventuellement substitué par un ou plusieurs groupements aryle en C6-C20 pouvant éventuellement comporter un ou plusieurs hétéroatomes choisis parmi les atomes d'oxygène, de soufre et d'azote ; - R3 représente un atome d'hydrogène ou un radical alkyle linéaire ou ramifié ayant de 1 à 15 atomes de carbone, - X- représente un anion iodure ou bromure, à titre de sel d'électrolyte dans une composition d'électrolyte d'une cellule photoélectrochimique basée sur la sensibilisation à la lumière de molécules photo-actives. 2. Utilisation selon la revendication 1, caractérisée en ce que la cellule 20 photoélectrochimique basée sur la sensibilisation à la lumière de molécules photo-actives est une cellule photovoltaïque à colorants. 3. Utilisation selon la revendication 1 ou 2, caractérisée en ce que les composés de formule (I) sont choisis parmi : - le iodure de 4-(3-méthoxy-3-oxopropy1)-1,3-diméthy1-1H-imidazol-3-ium, 25 - le iodure de 4-(-3-méthoxy-3-oxopropy1)-1-méthyl-3-propyl-1H-imidazol-3-ium, - le iodure de 3-éthy1-4-(3-méthoxy-3-oxopropy1)-1-méthyl-1H-imidazol-3-ium, - le iodure de 4-(3-méthoxy-3-oxopropy1)-1-méthy1-3-propy1-1H-imidazol-3-ium, - le iodure de 3-buty1-4-(3-méthoxy-3-oxopropy1)-1-méthyl-1H-imidazol-3-ium, - le iodure de 4-(3-méthoxy-3-oxopropy1)-1-méthy1-3-penty1-1H-imidazol-3-ium,PP000552FR 31 - le iodure de 3 -hexy1-4-(3-méthoxy-3-oxopropy1)-1-méthyl-1H-imidazol-3-ium, - le iodure de 1 -éthy1-4-(3-méthoxy-3-oxopropy1)-3-méthyl-1H-imidazol-3-ium, - le iodure de 1 ,3-diéthy1-4-(-3-méthoxy-3-oxopropy1)-1H-imidazol-3-ium, - le iodure de 1 -éthy1-4-(3-méthoxy-3-oxopropy1)-3-propyl-1H-imidazol-3-ium, 5 - le iodure de 3 -buty1-1-éthy1-4-(3-méthoxy-3-oxopropy1)-1H-imidazol-3-ium, - le iodure de 1 -éthy1-4-(3-méthoxy-3-oxopropy1)-3-pentyl-1H-imidazol-3-ium, - le iodure de 1 -éthy1-3-hexy1-4-(3-méthoxy-3-oxopropyl)-1H-imidazol-3-ium, - le iodure de 4 -(3-méthoxy-3-oxopropy1)-3-méthy1-1-propyl-1H-imidazol-3-ium, - le iodure de 3 -éthy1-4-(3-méthoxy-3-oxopropy1)-1-propyl-1H-imidazol-3-ium, 113 - le iodure de 4 -(3-méthoxy-3-oxopropy1)-1,3-dipropy1-1H-imidazol-3-ium, - le iodure de 3 -buty1-4-(-3-méthoxy-3-oxopropy1)-1-propyl-1H-imidazol-3-ium, - le iodure de 4 -(3-méthoxy-3-oxopropy1)-3-penty1-1-propyl-1H-imidazol-3-ium, - le iodure de 3 -hexy1-4-(3-méthoxy-3-oxopropy1)-1-propyl-1H-imidazol-3-ium, - le iodure de 1 -buty1-4-(3-méthoxy-3-oxopropy1)-3-méthyl-1H-imidazol-3-ium, 15 - le iodure de 1 -buty1-3-éthy1-4-(3-méthoxy-3-oxopropy1)-1H-imidazol-3-ium, - le iodure de 1 -buty1-4-(3-méthoxy-3-oxopropy1)-3-propyl-1H-imidazol-3-ium, - le iodure de 1 ,3-dibuty1-4-(3-méthoxy-3-oxopropy1)-1H-imidazol-3-ium, - le iodure de 1 -buty1-4-(3-méthoxy-3-oxopropy1)-3-pentyl-1H-imidazol-3-ium, - le iodure de 1 -buty1-3-hexy1-4-(3-méthoxy-3-oxopropy1)-1H-imidazol-3-ium, 20 - le iodure de 4 -(3-méthoxy-3-oxopropy1)-3-méthy1-1-pentyl-1H-imidazol-3-ium, - le iodure de 3 -éthy1-4-(3-méthoxy-3-oxopropy1)-1-pentyl-1H-imidazol-3-ium, - le iodure de 4 -(3-méthoxy-3-oxopropy1)-1-penty1-3-propyl-1H-imidazol-3-ium, - le iodure de 3 -buty1-4-(3-méthoxy-3-oxopropy1)-1-pentyl-1H-imidazol-3-ium, - le iodure de 4 -(3-méthoxy-3-oxopropy1)-1,3-dipenty1-1H-imidazol-3-ium, 25 - le iodure de 3 -hexy1-4-(3-méthoxy-3-oxopropy1)-1-pentyl-1H-imidazol-3-ium, - le iodure de 1 -hexy1-4-(3-méthoxy-3-oxopropy1)-3-méthyl-1H-imidazol-3-ium, - le iodure de 3 -éthyl-l-hexy1-4-(3-méthoxy-3-oxopropy1)-1H-imidazol-3-ium, - le iodure de 1 -hexy1-4-(3-méthoxy-3-oxopropy1)-3-propyl-1H-imidazol-3-ium, - le iodure de 3 -buty1-1-hexy1-4-(3-méthoxy-3-oxopropy1)-1H-imidazol-3-ium,PP000552FR 32 - le iodure de 1 -hexy1-4-(3-méthoxy-3-oxopropy1)-3-pentyl-1H-imidazol-3-ium, - le iodure de 1 ,3-dihexy1-4-(3-méthoxy-3-oxopropy1)-1H-imidazol-3-ium, - le bromure de 3 -éthy1-4- (3 -méthoxy-3 -oxopropy1)- 1 -méthyl- 1H-imidazol-3-ium, - le bromure de 4- (3 -méthoxy-3 -oxopropy1)- 1 -méthyl-3 -propyl- 1H-imidazol-3-ium, 5 - le bromure de 3 -buty1-4- (3 -méthoxy-3 -oxopropy1)- 1 -méthyl- 1H-imidazol-3-ium, - le bromure de 4- (3 -méthoxy-3 -oxopropy1)- 1 -méthyl- 3 -pentyl- 1H-imidazol-3-ium, - le bromure de 3 -hexy1-4- (3 -méthoxy-3 -oxopropy1)- 1 -méthyl- 1H-imidazol-3-ium, - le bromure de 1 -éthy1-4- (3 -méthoxy-3 -oxopropy1)-3 -méthyl- 1H-imidazol-3-ium, - le bromure de 1,3-diéthy1-4-(-3-méthoxy-3-oxopropy1)-1H-imidazol-3-ium, 10 - le bromure de 1 -éthy1-4- (3 -méthoxy-3 -oxopropy1)-3 -propyl- 1H-imidazol-3-ium, - le bromure de 3 -butyl- 1 -éthy1-4- (3 -méthoxy-3 -oxopropy1)- 1H-imidazol-3-ium, - le bromure de 1 -éthy1-4- (3 -méthoxy-3 -oxopropy1)-3 -pentyl- 1H-imidazol-3-ium, - le bromure de 1 -éthy1-3 -hexy1-4- (3 -méthoxy-3 -oxopropy1)- 1H-imidazol-3-ium, - le bromure de 4- (3 -méthoxy-3 -oxopropy1)-3 -méthyl- 1 -propyl- 1H-imidazol-3-ium, 15 - le bromure de 3 -éthy1-4- (3 -méthoxy-3 -oxopropy1)- 1 -propyl- 1H-imidazol-3-ium, - le bromure de 4- (3 -méthoxy-3 -oxopropy1)- 1,3 -dipropyl- 1H-imidazol-3-ium, - le bromure de 3 -buty1-4- (-3 -méthoxy-3 -oxopropy1)- 1 -propyl- 1H-imidazol-3-ium, - le bromure de 4- (3 -méthoxy-3 -oxopropy1)-3 -pentyl- 1 -propyl- 1H-imidazol-3-ium, - le bromure de 3 -hexy1-4- (3 -méthoxy-3 -oxopropy1)- 1 -propyl- 1H-imidazol-3-ium, 20 - le bromure de 1 -buty1-4- (3 -méthoxy-3 -oxopropy1)-3 -méthyl- 1H-imidazol-3-ium, - le bromure de 1 -buty1-3 -éthy1-4- (3 -méthoxy-3 -oxopropy1)- 1H-imidazol-3-ium, - le bromure de 1 -buty1-4- (3 -méthoxy-3 -oxopropy1)-3 -propyl- 1H-imidazol-3-ium, - le bromure de 1,3-dibuty1-4-(3-méthoxy-3-oxopropy1)-1H-imidazol-3-ium, - le bromure de 1 -buty1-4- (3 -méthoxy-3 -oxopropy1)-3 -pentyl- 1H-imidazol-3-ium, 25 - le bromure de 1 -buty1-3 -hexy1-4- (3 -méthoxy-3 -oxopropy1)- 1H-imidazol-3-ium, - le bromure de 4- (3 -méthoxy-3 -oxopropy1)-3 -méthyl- 1 -pentyl- 1H-imidazol-3-ium, - le bromure de 3 -éthy1-4- (3 -méthoxy-3 -oxopropy1)- 1 -pentyl- 1H-imidazol-3-ium, - le bromure de 4- (3 -méthoxy-3 -oxopropy1)- 1 -pentyl- 3 -propyl- 1H-imidazol-3-ium, - le bromure de 3 -buty1-4- (3 -méthoxy-3 -oxopropy1)- 1 -pentyl- 1H-imidazol-3-ium,PP000552FR 33 - le bromure de 4- (3 -méthoxy-3 -oxopropy1)- 1,3 -dipentyl- 1H-imidazol-3-ium, - le bromure de 3 -hexy1-4- (3 -méthoxy-3 -oxopropy1)- 1 -pentyl- 1H-imidazol-3-ium, - le bromure de 1 -hexy1-4- (3 -méthoxy-3 -oxopropy1)-3 -méthyl- 1H-imidazol-3-ium, - le bromure de 3 -éthyl- 1 -hexy1-4- (3 -méthoxy-3 -oxopropy1)- 1H-imidazol-3-ium, 5 - le bromure de 1 -hexy1-4- (3 -méthoxy-3 -oxopropy1)-3 -propyl- 1H-imidazol-3-ium, - le bromure de 3 -butyl- 1 -hexy1-4- (3 -méthoxy-3 -oxopropy1)- 1H-imidazol-3-ium, - le bromure de 1 -hexy1-4- (3 -méthoxy-3 -oxopropy1)-3 -pentyl- 1H-imidazol-3-ium, - le bromure de 1,3-dihexy1-4-(3-méthoxy-3-oxopropy1)-1H-imidazol-3-ium, - le iodure de 4-(3-méthoxy-3-oxopropy1)-1,2,3-triméthy1-1H-imidazol-3-ium, 10 - le iodure de 3-éthy1-4-(3-méthoxy-3-oxopropy1)-1,2-diméthyl-1H-imidazol-3- ium, - le iodure de 4-(3-méthoxy-3-oxopropy1)-1,2-diméthy1-3-propy1-1H-imidazol-3- ium, - le iodure de 3-buty1-4-(3-méthoxy-3-oxopropy1)-1,2-diméthyl-1H-imidazol-3- 15 ium, - le iodure de 4-(3-méthoxy-3-oxopropy1)-1,2-diméthy1-3-penty1-1H-imidazol-3- ium, - le iodure de 3-hexy1-4-(3-méthoxy-3-oxopropy1)-1,2-diméthyl-1H-imidazol-3- ium, 20 - le iodure de 1,3-diéthy1-4-(3-méthoxy-3-oxopropy1)-2-méthyl-1H-imidazol-3- ium, - le iodure de 4-(3-méthoxy-3-oxopropy1)-2-méthy1-1,3-dipropyl-1H-imidazol-3- ium, - le iodure de 1,3-dibuty1-4-(3-méthoxy-3-oxopropy1)-2-méthyl-1H-imidazol-3- 25 ium, - le iodure de 4- (3 -méthoxy-3 -oxopropy1)-2-méthyl- 1,3 -dipentyl- 1H-imidazol-3 - ium, - le iodure de 1,3-dihexy1-4-(3-méthoxy-3-oxopropy1)-2-méthyl-1H-imidazol-3- ium, 30 - le iodure de 1-éthy1-3-hexy1-4-(3-méthoxy-3-oxopropy1)-2-méthyl-1H-imidazol3-ium, PP000552FR 34 - le bromure de 4-(3-méthoxy-3-oxopropy1)- 1-méthyl- 3 -propyl- 1H-imidazol-3-ium, - le bromure de 4-(3-méthoxy-3-oxopropy1)-1,2,3-triméthy1-1H-imidazol-3-ium, - le bromure de 3-éthy1-4-(3-méthoxy-3-oxopropy1)-1,2-diméthyl-1H-imidazol-3- ium, - le bromure de 4-(3-méthoxy-3-oxopropy1)-1,2-diméthy1-3-propy1-1H-imidazol-3- ium, - le bromure de 3-buty1-4-(3-méthoxy-3-oxopropy1)-1,2-diméthyl-1H-imidazol-3- ium, - le bromure de 4-(3-méthoxy-3-oxopropy1)-1,2-diméthy1-3-penty1-1H-imidazol-3- 10 ium, - le bromure de 3-hexy1-4-(3-méthoxy-3-oxopropy1)-1,2-diméthyl-1H-imidazol-3- ium, - le bromure de 1,3-diéthy1-4-(3-méthoxy-3-oxopropy1)-2-méthyl-1H-imidazol-3- ium, 15 - le bromure de 4-(3-méthoxy-3-oxopropy1)-2-méthy1-1,3-dipropy1-1H-imidazol-3- ium, - le bromure de 1,3-dibuty1-4-(3-méthoxy-3-oxopropy1)-2-méthyl-1H-imidazol-3- ium, - le bromure de 4-(3-méthoxy-3-oxopropy1)-2-méthy1-1,3-dipenty1-1H-imidazol-3- 20 ium, et - le iodure de 1-éthy1-3-hexy1-4-(3-méthoxy-3-oxopropy1)-2-méthyl-1H-imidazol3-ium. 4. Cellule photoélectrochimique basée sur la sensibilisation à la lumière de molécules photo-actives comprenant : 25 - un ensemble formant une photoélectrode comprenant : i) un substrat transparent revêtu d'une couche d'un matériau d'électrode transparent et conducteur, ii) une couche photoactive formée sur ledit matériau d'électrode, ladite couche photoactive comprenant un matériau porteur transparent et au 30 moins une molécule photoactive ; - un ensemble formant une contre-électrode ; etPP000552FR 35 - une composition d'électrolyte interposée entre ladite couche photoactive et ladite contre-électrode, ladite cellule étant caractérisée en ce que ladite composition d'électrolyte comprend, dans un solvant d'électrolyte, un couple redox réversible (I3/1-) à base de diiode et d'au moins un composé de formule (I) tel que défini à l'une quelconque des revendications 1 ou 3. 5. Cellule selon la revendication 4, caractérisée en ce qu'elle est une cellule photovoltaïque à colorants 6. Cellule selon la revendication 4 ou 5, caractérisée en ce que la concentration du ou des composés de formule (I) au sein de la composition 10 d'électrolyte varie de 0,1 à 5 mol/L. 7. Cellule selon l'une quelconque des revendications 4 à 6, caractérisée en ce que la concentration en diiode au sein de la composition d'électrolyte varie de préférence de 0,001 à 0,5 mol/L. 8. Cellule selon l'une quelconque des revendications 4 à 7, caractérisée 15 en ce que le ou les solvants d'électrolyte peuvent être choisis parmi les nitriles ; le sulfolane ; le diméthylsulfoxyde ; le dioxane ; le tétrahydrofurane ; le nitrométhane ; les amides ; la N-méthy1-2-pyrrolidinone ; les carbonates ; les éthylène glycols ; les alcools ; les cétones ; les anhydrides ; les éthers ; l'eau ; les phtalates ; les adipates ; les citrates ; les sébaçates ; les maléates ; les benzoates et 20 les succinates. 9. Cellule selon l'une quelconque des revendications 4 à 7, caractérisée en ce que le ou les solvants est un liquide ionique choisi parmi le bis(trifluorométhanesulfonyl)imide de 1-éthy1-3-méthylimidazolium, le bis- (trifluorométhanesulfonyl)imide de 1-buty1-3-méthylimidazolium, 25 l'hexafluorophosphate de 1-buty1-3-méthylimidazolium, le bis(trifluorométhylsulfonyl)imide de 1-buty1-1-méthylpyrrolidinium et leurs mélanges. 10. Cellule selon l'une quelconque des revendications 4 à 9, caractérisée en ce que la composition d'électrolyte renferme en outre un ou plusieurs additifs 30 choisis parmi les dérivés de benzimidazole ; les dérivés de la pyridine ; les dérivés de triazole ; les dérivés de pyrazole ; les dérivés d'imidazole ; le carbonate d'éthylène ; le thiocyanate de guanidine et l'acide chénodésoxycholique ; le iodure de magnésium ; et les sels alcalins de formules LiY ou NaY dans lesquels Y est un anion I-, Bi, trifluorosulfonate, C104-, NO3- ou TFSI-.PP000552FR 36 11. Cellule selon l'une quelconque des revendications 4 à 10, caractérisée en ce que le substrat transparent de la photoélectrode est en un matériau souple ou rigide choisi parmi le verre ou une feuille en un matériau plastique. 12. Cellule selon l'une quelconque des revendications 4 à 11, caractérisée en ce que le matériau d'électrode de la photoélectrode est appliqué sur le substrat transparent et se présente sous la forme d'une couche d'un oxyde conducteur transparent choisi parmi l'oxyde d'étain dopé au fluor, l'oxyde d'indium et d'étain, l'oxyde d'indium dopé à l'antimoine, et l'oxyde de zinc dopé à l'aluminium, au gallium ou à l'indium. 13. Cellule selon l'une quelconque des revendications 4 à 12, caractérisée en ce que la molécule photoactive de la couche photoactive est un complexe de ruthénium ou d'osmium. 14. Cellule selon l'une quelconque des revendications 4 à 13, caractérisée en ce que la contre-électrode est constituée d'un contre-substrat transparent revêtu d'une couche de Sn02 :F ou de ZnO dopé ou d'un empilement de couches conductrices transparentes et en ce qu'une couche de catalyseur est formée sur le matériau formant contre-électrode. 15. Cellule selon la revendication 14, caractérisée en ce que la couche de catalyseur est une couche de platine ou de carbone ou de chalcogénure inorganique. 16. Composés de formule (I') suivante : 4 R,N =1\1+ X R3 \R2 0 OR1 (r) dans laquelle : - Rl représente un atome d'hydrogène ou un radical alkyle linéaire ayant de 1 à 10 atomes de carbone, - R2 et R4 identiques ou différents représentent chacun un radical alkyle linéaire ou ramifié ayant de 1 à 15 atomes de carbone, ledit radical alkyle étant éventuellement substitué par un ou plusieurs groupements aryle en C6-C20 pouvant éventuellement comporter un ou plusieurs hétéroatomes choisis parmi les atomes d'oxygène, de soufre et d'azote. - R3 représente un atome d'hydrogène, un radical alkyle linéaire ou ramifié ayant de 1 à 15 atomes de carbone, - X- représente un anion iodure ou bromure,PP000552FR 37 étant entendu que : - lorsque X- représente un anion iodure, que Rl représente un radical méthyle, et que R3 est un atome d'hydrogène, alors les radicaux R2 et R4 ne peuvent représenter simultanément un radical méthyle ou un radical éthyle, 5- lorsque X- représente un anion bromure, que Rl représente un radical méthyle, et que R3 est un atome d'hydrogène, alors les radicaux R2 et R4 ne peuvent représenter simultanément un radical benzyle, et - lorsque X- représente un anion bromure, que Rl représente un radical méthyle, que R2 est un radical butyle et que R3 est un atome d'hydrogène, alors le 10 radical R4 est différent d'un radical méthyle, éthyle ou benzyle. 17. Composé de formule (I') selon la revendication 16, caractérisé en ce qu'il est choisi parmi : - le iodure de 3 -éthy1-4- (3 -méthoxy-3 -oxopropy1)-1-méthy1-1H-imidazol-3 -ium, - le iodure de 4- (3 -méthoxy-3 -oxopropy1)-1-méthy1-3 -propy1-1H-imidazol-3 -ium, 15 - le iodure de 3 -buty1-4- (3 -méthoxy-3 -oxopropy1)-1-méthy1-1H-imidazol-3 -ium, - le iodure de 4- (3 -méthoxy-3 -oxopropy1)-1-méthy1-3 -penty1-1H-imidazol-3 -ium, - le iodure de 3 -hexy1-4- (3 -méthoxy-3 -oxopropy1)-1-méthy1-1H-imidazol-3 -ium, - le iodure de 1-éthy1-4- (3 -méthoxy-3 -oxopropy1)-3 -méthy1-1H-imidazol-3 -ium, - le iodure de 1,3 -diéthy1-4- (-3 -méthoxy-3 -oxopropy1)-1H-imidazol-3 -ium, 20 - le iodure de 1-éthy1-4- (3 -méthoxy-3 -oxopropy1)-3 -propy1-1H-imidazol-3 -ium, - le iodure de 3-buty1-1 -éthy1-4- (3-méthoxy-3-oxopropy1)-1H-imidazol-3-ium, - le iodure de 1-éthy1-4- (3 -méthoxy-3 -oxopropy1)-3 -penty1-1H-imidazol-3 -ium, - le iodure de 1-éthy1-3 -hexy1-4- (3 -méthoxy-3 -oxopropy1)-1H-imidazol-3 -ium, - le iodure de 4- (3 -méthoxy-3 -oxopropy1)-3 -méthyl-1 -propy1-1H-imidazol-3 -ium, 25 - le iodure de 3 -éthy1-4- (3 -méthoxy-3 -oxopropy1)-1-propy1-1H-imidazol-3 -ium, - le iodure de 4- (3 -méthoxy-3 -oxopropy1)-1,3 -dipropy1-1H-imidazol-3 -ium, - le iodure de 3 -buty1-4- (-3 -méthoxy-3 -oxopropy1)-1-propy1-1H-imidazol-3 -ium, - le iodure de 4- (3 -méthoxy-3 -oxopropy1)-3 -penty1-1-propy1-1H-imidazol-3 -ium, - le iodure de 3 -hexy1-4- (3 -méthoxy-3 -oxopropy1)-1-propy1-1H-imidazol-3 -ium, 30 - le iodure de 1-buty1-4- (3 -méthoxy-3 -oxopropy1)-3 -méthy1-1H-imidazol-3 -ium,PP000552FR 38 - le iodure de 1 -buty1-3-éthy1-4-(3-méthoxy-3-oxopropy1)-1H-imidazol-3-ium, - le iodure de 1 -buty1-4-(3-méthoxy-3-oxopropy1)-3-propyl-1H-imidazol-3-ium, - le iodure de 1 ,3-dibuty1-4-(3-méthoxy-3-oxopropy1)-1H-imidazol-3-ium, - le iodure de 1 -buty1-4-(3-méthoxy-3-oxopropy1)-3-pentyl-1H-imidazol-3-ium, 5 - le iodure de 1 -buty1-3-hexy1-4-(3-méthoxy-3-oxopropy1)-1H-imidazol-3-ium, - le iodure de 4 -(3-méthoxy-3-oxopropy1)-3-méthy1-1-pentyl-1H-imidazol-3-ium, - le iodure de 3 -éthy1-4-(3-méthoxy-3-oxopropy1)-1-pentyl-1H-imidazol-3-ium, - le iodure de 4 -(3-méthoxy-3-oxopropy1)-1-penty1-3-propyl-1H-imidazol-3-ium, - le iodure de 3 -buty1-4-(3-méthoxy-3-oxopropy1)-1-pentyl-1H-imidazol-3-ium, 113 - le iodure de 4 -(3-méthoxy-3-oxopropy1)-1,3-dipenty1-1H-imidazol-3-ium, - le iodure de 3 -hexy1-4-(3-méthoxy-3-oxopropy1)-1-pentyl-1H-imidazol-3-ium, - le iodure de 1 -hexy1-4-(3-méthoxy-3-oxopropy1)-3-méthyl-1H-imidazol-3-ium, - le iodure de 3 -éthyl-l-hexy1-4-(3-méthoxy-3-oxopropy1)-1H-imidazol-3-ium, - le iodure de 1 -hexy1-4-(3-méthoxy-3-oxopropy1)-3-propyl-1H-imidazol-3-iUM, 15 - le iodure de 3 -buty1-1-hexy1-4-(3-méthoxy-3-oxopropy1)-1H-imidazol-3-ium, - le iodure de 1 -hexy1-4-(3-méthoxy-3-oxopropy1)-3-pentyl-1H-imidazol-3-ium, - le iodure de 1 ,3-dihexy1-4-(3-méthoxy-3-oxopropy1)-1H-imidazol-3-ium, - le bromure de 3-éthy1-4-(3-méthoxy-3-oxopropy1)-1-méthyl-1H-imidazol-3-ium, - le bromure de 4-(3-méthoxy-3-oxopropy1)-1-méthy1-3-propyl-1H-imidazol-3-ium, 20 - le bromure de 4-(3-méthoxy-3-oxopropy1)-1-méthy1-3-penty1-1H-imidazol-3-ium, - le bromure de 3-hexy1-4-(3-méthoxy-3-oxopropy1)-1-méthyl-1H-imidazol-3-ium, - le bromure de 1-éthy1-4-(3-méthoxy-3-oxopropy1)-3-méthyl-1H-imidazol-3-ium, - le bromure de 1,3-diéthy1-4-(-3-méthoxy-3-oxopropy1)-1H-imidazol-3-ium, - le bromure de 1-éthy1-4-(3-méthoxy-3-oxopropy1)-3-propyl-1H-imidazol-3-ium, 25 - le bromure de 1-éthy1-4-(3-méthoxy-3-oxopropy1)-3-pentyl-1H-imidazol-3-ium, - le bromure de 1-éthy1-3-hexy1-4-(3-méthoxy-3-oxopropy1)-1H-imidazol-3-ium, - le bromure de 4-(3-méthoxy-3-oxopropy1)-3-méthy1-1-propyl-1H-imidazol-3-ium, - le bromure de 3-éthy1-4-(3-méthoxy-3-oxopropy1)-1-propyl-1H-imidazol-3-ium, - le bromure de 4-(3-méthoxy-3-oxopropy1)-1,3-dipropy1-1H-imidazol-3-ium,PP000552FR 39 - le bromure de 3-buty1-4-(-3-méthoxy-3-oxopropy1)-1-propyl-1H-imidazol-3-ium, - le bromure de 4-(3-méthoxy-3-oxopropy1)-3-penty1-1-propyl-1H-imidazol-3-ium, - le bromure de 3-hexy1-4-(3-méthoxy-3-oxopropy1)- 1-propyl- 1H-imidazol-3-ium, - le bromure de 1-buty1-4-(3-méthoxy-3-oxopropy1)-3-propy1-1H-imidazol-3-ium, 5 - le bromure de 1,3-dibuty1-4-(3-méthoxy-3-oxopropy1)-1H-imidazol-3-ium, - le bromure de 1-buty1-4-(3-méthoxy-3-oxopropy1)-3 -pentyl- 1H-imidazol-3-ium, - le bromure de 1-buty1-3-hexy1-4-(3-méthoxy-3-oxopropy1)-1H-imidazol-3-ium, - le bromure de 4- (3 -méthoxy-3 -oxopropy1)-3 -méthyl- 1 -pentyl- 1H-imidazol-3-ium, - le bromure de 3 -éthy1-4- (3 -méthoxy-3 -oxopropy1)- 1 -pentyl- 1H-imidazol-3-ium, 10 - le bromure de 4-(3-méthoxy-3-oxopropy1)-1-penty1-3-propyl-1H-imidazol-3-ium, - le bromure de 3 -buty1-4- (3 -méthoxy-3 -oxopropy1)- 1 -pentyl- 1H-imidazol-3-ium, - le bromure de 4-(3-méthoxy-3-oxopropy1)-1,3-dipenty1-1H-imidazol-3-ium, - le bromure de 3-hexy1-4-(3-méthoxy-3-oxopropy1)- 1-pentyl- 1H-imidazol-3-ium, - le bromure de 1-hexy1-4-(3-méthoxy-3-oxopropy1)-3-méthyl-1H-imidazol-3-ium, 15 - le bromure de 3-éthyl-1-hexy1-4-(3-méthoxy-3-oxopropy1)-1H-imidazol-3-ium, - le bromure de 1-hexy1-4-(3-méthoxy-3-oxopropy1)-3 -propyl- 1H-imidazol-3-ium, - le bromure de 3-butyl- 1-hexy1-4-(3-méthoxy-3-oxopropy1)- 1H-imidazol-3-ium, - le bromure de 1-hexy1-4-(3-méthoxy-3-oxopropy1)-3-pentyl-1H-imidazol-3-ium, - le bromure de 1,3-dihexy1-4-(3-méthoxy-3-oxopropy1)-1H-imidazol-3-ium, 20 - le iodure de 4-(3-méthoxy-3-oxopropy1)-1,2,3-triméthy1-1H-imidazol-3-ium, - le iodure de 3-éthy1-4-(3-méthoxy-3-oxopropy1)-1,2-diméthyl-1H-imidazol-3- ium, - le iodure de 4-(3-méthoxy-3-oxopropy1)-1,2-diméthy1-3-propy1-1H-imidazol-3- ium, 25 - le iodure de 3-buty1-4-(3-méthoxy-3-oxopropy1)-1,2-diméthyl-1H-imidazol-3- ium, - le iodure de 4-(3-méthoxy-3-oxopropy1)-1,2-diméthy1-3-penty1-1H-imidazol-3- ium, - le iodure de 3-hexy1-4-(3-méthoxy-3-oxopropy1)-1,2-diméthyl-1H-imidazol-3- 30 ium,PP000552FR 40 - le iodure de 1,3-diéthy1-4-(3-méthoxy-3-oxopropy1)-2-méthyl-1H-imidazol-3- ium, - le iodure de 4-(3-méthoxy-3-oxopropy1)-2-méthy1-1,3-dipropy1-1H-imidazol-3- ium, - le iodure de 1,3-dibuty1-4-(3-méthoxy-3-oxopropy1)-2-méthyl-1H-imidazol-3- ium, - le iodure de 4-(3-méthoxy-3-oxopropy1)-2-méthy1-1,3-dipenty1-1H-imidazol-3- ium, - le iodure de 1,3-dihexy1-4-(3-méthoxy-3-oxopropy1)-2-méthyl-1H-imidazol-3- 10 ium, - le iodure de 1-éthy1-3-hexy1-4-(3-méthoxy-3-oxopropy1)-2-méthyl-1H-imidazol3-ium, - le bromure de 4-(3-méthoxy-3-oxopropy1)-1-méthy1-3-propy1-1H-imidazol-3-ium, - le bromure de 4-(3-méthoxy-3-oxopropy1)-1,2,3-triméthy1-1H-imidazol-3-ium, 15 - le bromure de 3-éthy1-4-(3-méthoxy-3-oxopropy1)-1,2-diméthyl-1H-imidazol-3- ium, - le bromure de 4-(3-méthoxy-3-oxopropy1)-1,2-diméthy1-3-propy1-1H-imidazol-3- ium, - le bromure de 3-buty1-4-(3-méthoxy-3-oxopropy1)-1,2-diméthyl-1H-imidazol-3- 20 ium, - le bromure de 4-(3-méthoxy-3-oxopropy1)-1,2-diméthy1-3-penty1-1H-imidazol-3- ium, - le bromure de 3-hexy1-4-(3-méthoxy-3-oxopropy1)-1,2-diméthyl-1H-imidazol-3- ium, 25 - le bromure de 1,3-diéthy1-4-(3-méthoxy-3-oxopropy1)-2-méthyl-1H-imidazol-3- ium, - le bromure de 4-(3-méthoxy-3-oxopropy1)-2-méthy1-1,3-dipropy1-1H-imidazol-3- ium, - le bromure de 1,3-dibuty1-4-(3-méthoxy-3-oxopropy1)-2-méthyl-1H-imidazol-3- 30 ium, - le bromure de 4-(3-méthoxy-3-oxopropy1)-2-méthy1-1,3-dipenty1-1H-imidazol-3- ium, etPP000552FR 41 - le iodure de 1-éthy1-3-hexy1-4-(3-méthoxy-3-oxopropy1)-2-méthyl-1H-imidazol3-ium.